(57)【要約】膜形成前駆体の合成、前駆体の消費及び基板への薄膜の形成のための統合システムが提供される。統合システムは、原材料供給源と、原材料供給源と連通した前駆体合成チャンバーと、前駆体を消費して基板に薄膜を形成するために制御された状態で、前駆体を前駆体合成チャンバーから薄膜加工チャンバーに供給するための、前駆体合成チャンバーと連通した薄膜加工チャンバーと、薄膜加工チャンバーにおける薄膜形成及び／又は前駆体合成チャンバーにおける前駆体合成をモニタリングするためのモニタリングシステムと、前駆体合成、前駆体消費及び／又は薄膜形成の速度を制御するためのコントローラーとを備える。前駆体合成速度は、薄膜形成のための前駆体消費速度と同期している。【選択図】図１
2020537036.tif 000002
【特許請求の範囲】
【請求項１】
膜形成前駆体の合成、前記前駆体の消費及び基板への薄膜の形成のための統合システムであって、前駆体合成速度が、前記薄膜の形成のための前駆体消費速度と同期している、統合システム。
【請求項２】
膜形成前駆体の合成、前記前駆体の消費及び基板への薄膜の形成のための統合システムであって、
少なくとも１種の原材料を含有する原材料供給源と；
入口及び出口を備える前駆体合成チャンバーであり、前記前駆体合成チャンバーの前記入口が、前記原材料を前記前駆体合成チャンバーに供給するために前記原材料供給源と連通しており、そこで前記原材料が反応して前駆体が合成される、前駆体合成チャンバーと；
前記前駆体合成チャンバーと連結された薄膜加工チャンバーであり、前記薄膜加工チャンバーにおいて前記前駆体を消費して前記基板に前記薄膜を形成するために制御された状態で、前記前駆体を前記前駆体合成チャンバーから前記薄膜加工チャンバーに供給するための、前記前駆体合成チャンバーの前記出口と直接連通し、これに連結された入口を備える、薄膜加工チャンバーと；
前記薄膜加工チャンバーにおける前記薄膜形成及び／又は前記前駆体合成チャンバーにおける前記前駆体合成の終点リアルタイムモニタリング及び検出のためのモニタリングシステムと；
（ｉ）前記前駆体合成の速度を制御して、前記前駆体合成速度が前記前駆体消費及び薄膜形成の需要に合致することを確実にするために、前記前駆体消費及び薄膜形成に関するデータを前記モニタリングシステムから受け取り、前記データを前記前駆体合成チャンバーに送る、並びに／又は（ｉｉ）前記前駆体消費及び薄膜形成の速度を制御して、前駆体消費及び薄膜形成の前記速度が、前記前駆体合成速度と合致することを確実にするために、前記前駆体合成に関するデータを前記モニタリングシステムから受け取り、前記データを前記薄膜加工チャンバーに送るためのコントローラーと
を具備し、
前記前駆体合成速度が、前記薄膜の形成のための前記前駆体消費速度と同期している、統合システム。
【請求項３】
前記コントローラーが、前記薄膜加工チャンバーに進入する前記前駆体の量又は濃度を、前記前駆体合成チャンバーを出る前記前駆体の量又は濃度と比較して、差を計算し、前記差を前記前駆体合成チャンバーにおいて前記前駆体合成速度を制御するためのアルゴリズムの一部として利用するように構成されている、請求項２に記載の統合システム。
【請求項４】
前記システムが、前記前駆体合成チャンバー及びそれに連結された前記薄膜加工チャンバーを備える閉鎖ループシステムであり、前記モニタリングシステム及び前記コントローラーが、前記前駆体合成チャンバーにおける前記前駆体合成及び前記薄膜加工チャンバーにおける前記薄膜形成を形成するための前記前駆体消費間の連通を制御及び管理する、請求項２に記載の統合システム。
【請求項５】
前記コントローラーが、前記前駆体消費の前記速度に基づいて前記前駆体合成速度を調整する、請求項２に記載の統合システム。
【請求項６】
前記モニタリングシステムが、前記前駆体合成チャンバー及び前記薄膜加工チャンバーの少なくとも１つのパラメーターをモニタリングするための、ｉｎ−ｓｉｔｕモニタリング及び検出技術、ｅｘ−ｓｉｔｕモニタリング及び検出技術、スペクトロスコピー並びにスペクトロメトリーのうちの少なくとも１つを備える、請求項２に記載の統合システム。
【請求項７】
前記少なくとも１つのパラメーターが、温度、圧力、１種又は複数の材料の流速、前記前駆体の流速及び前駆体合成の反応条件からなる群から選択される、請求項６に記載の統合システム。
【請求項８】
前記ｉｎ−ｓｉｔｕ及びｅｘ−ｓｉｔｕモニタリング及び検出技術が、偏光解析、質量分析、赤外分光、近赤外分光、光学分光及び紫外分光からなる群から選択される技術を含む、請求項６に記載の統合システム。
【請求項９】
前記モニタリングシステムが、少なくとも１つのパラメーターのリアルタイムモニタリング及び検出のための少なくとも１つのｉｎ−ｓｉｔｕ埋込センサー及び少なくとも１つのｅｘ−ｓｉｔｕ埋込センサーのうちの少なくとも１つを備える、請求項２に記載の統合システム。
【請求項１０】
前記少なくとも１つのｉｎ−ｓｉｔｕ埋込センサー及び／又は前記少なくとも１つのｅｘ−ｓｉｔｕ埋込センサーが、光学センサー、音響センサー、電気センサー、電子センサー、磁気センサー、機械センサー、電気機械センサー及び電磁センサーからなる群から選択される、請求項９に記載の統合システム。
【請求項１１】
前記少なくとも１つのパラメーターが、温度、圧力、１種又は複数の材料の流速、前記前駆体の流速及び前駆体合成の反応条件からなる群から選択される、請求項９に記載の統合システム。
【請求項１２】
前記前駆体合成チャンバー及び前記薄膜加工チャンバーが、別個の異なる別個のチャンバーであり、前記前駆体合成チャンバー及び前記薄膜加工チャンバーの内部環境が、バルブアセンブリによって互いに隔離されている、請求項２に記載の統合システム。
【請求項１３】
前記前駆体合成チャンバーが、パージ流体又は反応副生成物を排気するための通気出口を備える、請求項２に記載の統合システム。
【請求項１４】
気相前駆体の流動のために、前記前駆体合成チャンバーの前記出口を前記薄膜加工チャンバーの前記入口と連結するマニフォールドシステムをさらに備える、請求項２に記載の統合システム。
【請求項１５】
前記マニフォールドシステムの管をパージ及び排気するためのパージガスシステム及び通気システムをさらに備える、請求項１４に記載の統合システム。
【請求項１６】
液相前駆体の流動のために、前記前駆体合成チャンバーの前記出口を前記薄膜加工チャンバーの前記入口と連結するマニフォールドシステムをさらに備える、請求項２に記載の統合システム。
【請求項１７】
管を清浄するために溶媒溶液を前記マニフォールドシステムの前記管に供給するように構成された清浄システムと、残留溶媒溶液を前記マニフォールドシステムの前記管から除去するためのパージシステムとをさらに備える、請求項１６に記載の統合システム。
【請求項１８】
単一の薄膜加工チャンバーと連結された複数の前駆体合成チャンバーを備える、請求項２に記載の統合システム。
【請求項１９】
前記複数の前駆体合成チャンバーのうちの少なくとも２つが、平行配置の各前駆体合成チャンバーから同時に前記単一の薄膜加工チャンバーに前駆体を送達するように前記平行配置で構成されている、請求項１８に記載の統合システム。
【請求項２０】
前記複数の前駆体合成チャンバーのうちの少なくとも２つが、上流の前駆体合成チャンバーからの前駆体を下流の前駆体合成チャンバーに送達して、前駆体の混合物を形成し、続いて、前駆体の前記混合物を、前記下流の前駆体合成チャンバーから前記単一の薄膜加工チャンバーに送達するように、直列又はタンデム配置で構成されている、請求項１８に記載の統合システム。
【請求項２１】
複数の薄膜加工チャンバーと連結された複数の前駆体合成チャンバーを備える、請求項２に記載の統合システム。
【請求項２２】
少なくとも１つの基板を保管するための保管カセットと、前記基板の少なくとも１つの特徴をモニタリングするための複数の計測学チャンバーと、前記保管カセット、前記複数の薄膜加工チャンバー、及び前記複数の計測学チャンバーの中を、前記基板を輸送するための輸送機構とをさらに備える、請求項２１に記載の統合システム。
【請求項２３】
前記複数の前駆体合成チャンバー及び前記複数の薄膜加工チャンバーと統合されたクラスターツールをさらに備える、請求項２１に記載の統合システム。
【請求項２４】
各前駆体合成チャンバーが、蒸気又は液体形態で同じ前駆体を対応する薄膜加工チャンバーに送達するために、前記対応する薄膜加工チャンバーに連結されている、請求項２１に記載の統合システム。
【請求項２５】
各前駆体合成チャンバーが、蒸気又は液体形態で異なる前駆体を対応する薄膜加工チャンバーに送達するために、前記対応する薄膜加工チャンバーに連結されている、請求項２１に記載の統合システム。
【請求項２６】
前記基板が、連続ロール又はコイルの形態の可撓性基板、例えば、リボン、ロール、テープ又はスプールである、請求項２１に記載の統合システム。
【請求項２７】
前記可撓性基板が、巻かれていない又はたたまれていないストックロールを含み、これが、制御された状態で、互いに連結された前記複数の薄膜加工チャンバーのうちの１つ又は複数にフィードされる、請求項２６に記載の統合システム。
【請求項２８】
前記相互連結薄膜加工チャンバーが、前記基板に同じ製造技術を適用する、請求項２７に記載の統合システム。
【請求項２９】
前記相互連結薄膜加工チャンバーの各々が、前記基板に異なる製造技術を適用する、請求項２７に記載の統合システム。
【請求項３０】
前記前駆体が、室温で不安定な化学物質の群から選択される、請求項２に記載の統合システム。
【請求項３１】
前記前駆体が、ニッケルカルボニル及びアジ化水素酸のうちの１種である、請求項３１に記載の統合システム。
【請求項３２】
前記薄膜加工チャンバーが、バッチツール、スタンドアローンツール及びクラスターツールのうちの１つである、請求項２に記載の統合システム。
【請求項３３】
膜形成前駆体の合成、前記前駆体の消費及び基板への薄膜の形成のための統合方法であって、
第１の場所で、少なくとも１種の原材料を含有する原材料供給源を用意するステップと；
前記第１の場所で、前記少なくとも１種の原材料を前記原材料供給源から前駆体合成チャンバーに供給するステップと；
前記第１の場所で、前記前駆体合成チャンバーにおいて前記少なくとも１種の原材料を反応させて、前駆体を形成するステップと；
前記第１の場所で、前記前駆体を前記前駆体合成チャンバーから、前記前駆体合成チャンバーとタンデム動作し、これに連結されている薄膜加工チャンバーに制御された状態で供給するステップと；
前記第１の場所で、前記前駆体の消費のための製造技術を適用して、前記薄膜加工チャンバーに配置された基板に前記薄膜を形成するステップと；
前記薄膜加工チャンバーにおいて前記前駆体消費及び薄膜形成の終点リアルタイムモニタリング及び検出を実施するステップと；
（ｉ）前記前駆体の合成が前記薄膜形成と同時に又はタンデムで起こり、（ｉｉ）前駆体合成速度が前記前駆体消費及び薄膜形成の需要と合致し、且つ（ｉｉｉ）前記前駆体合成速度が、前記薄膜の形成のための前記前駆体消費速度と同期するように、前記前駆体の前記合成を制御するために、前記前駆体消費及び前記薄膜形成に関するフィードバックを前記前駆体合成チャンバーに送るステップと
を含む、統合方法。
【請求項３４】
前記薄膜加工チャンバーに進入する前記前駆体の量又は濃度を、前記前駆体合成チャンバーを出る前記前駆体の量又は濃度と比較して、差を計算し、前記差を前記前駆体合成チャンバーにおいて前記前駆体合成速度を制御するためのアルゴリズムの一部として利用するステップをさらに含む、請求項３３に記載の統合方法。
【請求項３５】
前記製造技術が、化学気相堆積（ＣＶＤ）、原子層堆積（ＡＬＤ）、液相めっき、エッチング、原子層エッチング、イオン注入及びパターニングからなる群から選択される１種である、請求項３３に記載の統合方法。
【請求項３６】
前記前駆体合成チャンバーから前記薄膜加工チャンバーに前記前駆体を供給するステップが、真空、不活性ガス、水素、反応性ガス又は不活性ガス及び水素反応性ガスの組合せのうちの少なくとも１種の使用によって実施される、請求項３３に記載の統合方法。
【請求項３７】
前記前駆体が、不活性又は反応性キャリアガスを使用して前記薄膜加工チャンバーに輸送される、請求項３３に記載の統合方法。
【請求項３８】
前記前駆体が、揮発又は蒸発されて、それ自体の蒸気圧を使用して前記薄膜加工チャンバーに輸送される、請求項３３に記載の統合方法。
【請求項３９】
ニッケルカルボニル前駆体の生成及び基板へのニッケル薄膜の形成のための統合方法であって、
第１の場所で、バルク金属ニッケルを前駆体生成チャンバーに供給するステップと；
前記前駆体生成チャンバーを密封するステップと；
前記前駆体生成チャンバーをパージして、吸収及び残留ガスを排気するステップと；
前記バルク金属ニッケルを、８０℃〜１２０℃の温度に加熱するステップと；
前記前駆体生成チャンバーに一酸化炭素を供給し、同時に前駆体生成システム及び下流の相互連結薄膜加工チャンバー間の流動連通を可能にして、前記ニッケルカルボニル前駆体を生成し、前記ニッケルカルボニル前駆体を前記前駆体生成チャンバーから前記薄膜加工チャンバーに直接供給するステップと；
前記基板で前記ニッケルカルボニル前駆体が分解して前記ニッケル薄膜が形成するように、前記薄膜加工チャンバーにおいて前記基板を１８０℃〜２５０℃の温度に加熱するステップと；
前記薄膜加工チャンバーにおいて前記ニッケル薄膜形成の終点リアルタイムｉｎ−ｓｉｔｕモニタリング及び検出を実施するステップと；
前記ニッケルカルボニル前駆体の生成が前記ニッケル薄膜形成と同時に又はタンデムで起こるように、前記ニッケルカルボニル前駆体の生成速度を制御するために、前記ニッケル薄膜形成に関するフィードバックを前記前駆体生成チャンバーに送るステップと
を含む、統合方法。
【請求項４０】
アジ化水素酸前駆体の生成及びシリコン基板への窒化ケイ素薄膜の形成のための統合方法であって、
液体レベルより下の、チャンバーの下端部に近接したガス入口及び液体レベルより上のガス出口を有する前駆体生成チャンバーに高沸点ヒドロキシル液を供給するステップと；
前記ヒドロキシル液を４０℃〜６５℃の温度に加熱して、ヒドロキシル化液を形成するステップと；
キャリアガスに混入したトリメチルシリルアジドの第１の流れを、前記ガス入口を通して前記前駆体生成チャンバーに導入するステップであり、前記トリメチルシリルアジドが前記ヒドロキシル化液と反応し、アジ化水素酸前駆体を生成する、ステップと；
前記キャリアガスに混入した前記アジ化水素酸の第２の流れを、前記前駆体生成チャンバーから、前記前駆体生成チャンバーとタンデム動作し、これに連結されている薄膜加工チャンバーに直接供給するステップと；
前記アジ化水素酸が前記シリコン基板と反応して前記窒化ケイ素薄膜を形成するように、前記薄膜加工チャンバーにおいて前記シリコン基板を３２５℃〜５００℃の温度に加熱するステップと；
前記薄膜加工チャンバーにおいて前記窒化ケイ素薄膜形成の終点リアルタイムｉｎ−ｓｉｔｕモニタリング及び検出を実施するステップと；
前記アジ化水素酸前駆体の生成が前記窒化ケイ素薄膜形成と同時に又はタンデムで起こるように、前記アジ化水素酸前駆体の前記生成を制御するために、前記窒化ケイ素薄膜形成に関するフィードバックを前記前駆体生成チャンバーに送るステップと
を含む、統合方法。
【請求項４１】
モノシリルアミン前駆体の生成及びシリコン基板への窒化ケイ素薄膜の形成のための統合方法であって、
第１のキャリアガスに混入したアンモニアの第１の流れを前駆体生成チャンバーに供給するステップと；
第２のキャリアガス中のモノクロロシランの第２の流れを前記前駆体生成チャンバーに供給して、前記第１の流れと反応させ、前記モノシリルアミン前駆体を生成するステップと；
前記第１及び第２のキャリアガスに前記混入したモノシリルアミン前駆体を、前記前駆体生成チャンバーから、前記前駆体生成チャンバーとタンデム動作し、これに連結されている薄膜加工チャンバーに供給するステップと；
前記モノシリルアミン前駆体の消費のための製造技術を適用して、前記薄膜加工チャンバーに配置された前記シリコン基板に窒化ケイ素薄膜を形成するステップと；
前記薄膜加工チャンバーにおいて前記窒化ケイ素薄膜形成の終点リアルタイムｉｎ−ｓｉｔｕモニタリング及び検出を実施するステップと；
前記モノシリルアミン前駆体の生成が前記窒化ケイ素薄膜形成と同時に又はタンデムで起こるように、前記モノシリルアミン前駆体の前記生成を制御するために、前記窒化ケイ素薄膜形成に関するフィードバックを前記前駆体生成チャンバーに送るステップと
を含む、統合方法。
【請求項４２】
前記前駆体生成チャンバーが、一連の静的フローミキサーを備えるプラグフロー反応器である、請求項４１に記載の統合方法。
【請求項４３】
前記第１及び第２のキャリアガスに混入した前記モノシリルアミン前駆体を前記薄膜加工チャンバーに供給する前に、少なくとも１つのパラメーターのモニタリング及び検出のために、前記第１及び第２のキャリアガスに混入した前記モノシリルアミン前駆体を、前記前駆体生成チャンバーから計測学チャンバーに供給するステップをさらに含む、請求項４１に記載の統合方法。
【請求項４４】
原子層堆積（ＡＬＤ）パルス要件に合致するように時間を定めたパルスで金属ハロゲン化物前駆体を形成する、統合方法。
【発明の詳細な説明】
【発明の詳細な説明】
【０００１】
［関連出願への相互参照］
[0002]本出願は、２０１７年１０月１２日に出願された米国特許仮出願第６２／５７１，４３９号への優先権を主張し、その開示は、参照により本明細書に組み込まれる。
【０００２】
［発明の背景］
[0003]本発明は、例えば、堆積、エッチング及びパターニングを含む、薄膜製造のための化学物質源の合成、輸送及び送達、並びに加工のための方法及び統合システムを含む。
【０００３】
[0004]集積回路（ＩＣ）デバイス及び微小電気機械システム（ＭＥＭＳ）を含む複数の産業にわたって、化学気相堆積（ＣＶＤ）、原子層堆積（ＡＬＤ）、液相めっき、エッチング（原子層エッチング、部分及び完全材料除去プロセスを含む）、注入（例えば、イオン注入）、並びにパターニング（すなわち、先に堆積された層に所定の構造、例えば、シリコン基板にトランジスタパターンを形成すること）を含むがこれらに限定されない従来の薄膜製造方法は、以下の５ステップ手法を主に含む：（１）第１の場所、例えば化学物質製造プラントで、前駆体を製造又は合成する；（２）次いで、前駆体を顧客に運送する準備ができるまで、漏れ及び溢れ防止特注容器又は特設保管設備で保管する；（３）次いで、漏れ及び溢れ防止特注容器又は特設保管設備の前駆体を、陸上輸送、空中輸送又は海上輸送によって、前駆体がデバイス又はシステムの製造に使用されることになる第２の場所、典型的には顧客の産業プラントに輸送する；（４）前駆体を使用する準備ができるまで、前駆体を第２の場所で、漏れ及び溢れ防止特注容器又は特設保管設備において保管したままにする；（５）最後に、前駆体がデバイス又はシステム作製技術の一部として、薄膜の成長、構築又は形成に適用又は消費され得るように、前駆体を第２の場所で実施されている製造プロセスに導入する。
【０００４】
[0005]しかしながら、上で論じた従来の製造方法には、種々の技術的、安全性、環境的及び経済的な非効率さ及び欠点がある。従来の製造方法は、バルク貯蔵の危険性又は使用する前にその完全性を保持するために大規模な冷却が必要であることによって、例えば、有害な吸入毒性を有する及び／又は衝撃感度に起因して不安定である化学物質を輸送できないことによって制限される。別の主な欠点は、前駆体の合成と前駆体の実際の使用との間に経過する、不必要に長い時間ウィンドウ及び長い持続期間である。この欠点は、前駆体が販売され、使用のために顧客設備に運送される前に、化学合成設備において高価な前駆体を貯蔵及び保管する必要性に関連する資本支出に起因して、大きな経済的負担をもたらす。本プロトコルはまた、前駆体が使用されるまで前駆体の完全性を保持するための特化された容器の使用を必要とし、これは、別の付加費用である。余剰は、前駆体合成及び消費設備の両方における保管及び輸送につきものである。前駆体合成設備における前駆体合成及び顧客設備における前駆体消費からの副生成物の二重の取り扱い、保管、処理及び廃棄により、莫大なさらなる費用が生じる。さらに、時間に伴う製品品質の変化に関する懸念により、製造の時点から消費の時点までに、製品が目的の技術仕様からはずれていないことを保証するための追加費用が生じることがある。
【０００５】
[0006]空中輸送、海上輸送又は陸上輸送による化学物質の輸送に関する環境、安全性及び健康への脅威、並びに例えば、ヒューマンエラー、品質管理の失敗及び／又は運送及び取り扱いフェーズの間に起こり得る他の予期せぬ出来事に起因した化学物質の流出に由来し得る、その結果生じるヒト及び環境への甚大な影響も同様に重要である。
【０００６】
[0007]これらの不利益及び欠点は、これらの従来の製造方法の多くがバッチ、スタンドアローン及びクラスターツール製造又は加工装置と一般に呼ばれるものにおいて用いられる、半導体（すなわち、コンピュータチップ）及びヘテロデバイス集積回路（ＩＣ）産業において例示される。バッチツール加工は、単一の製造装置の複数のウェーハへの製造技術の同時適用を含む。これとは対照的に、スタンドアローンツール加工は、ウェーハを異なるバッチ、スタンドアローン又はクラスターツール製造装置に輸送する前の、個々の１つの装置における単一のウェーハへの製造技術の適用を含む。一方、クラスターツール加工は、いくつかの単一ウェーハ加工チャンバー及びウェーハハンドリングロボットを含む。
【０００７】
[0008]クラスターツール加工は、Ｉｎｔｅｒｎａｔｉｏｎａｌ  Ｓｙｍｐｏｓｉｕｍ  ｏｎ  Ｓｅｍｉｃｏｎｄｕｃｔｏｒ  Ｍａｎｕｆａｃｔｕｒｉｎｇ（Ａ．Ｂｏｗｌｉｎｇ、Ｉｎｔ’ｌ．  Ｓｙｍｐｏｓｉｕｍ  ｏｎ  Ｓｅｍｉｃｏｎｄｕｃｔｏｒ  Ｍｆｇ．、（１９９４年６月２１〜２２日、ＩＥＥＥ））に公開された、「Ｓｉｎｇｌｅ−Ｗａｆｅｒ  Ｐｒｏｃｅｓｓｉｎｇ  Ａｎｄ  Ｒｅａｌ−Ｔｉｍｅ  Ｐｒｏｃｅｓｓ  Ｃｏｎｔｒｏｌ  Ｆｏｒ  Ｓｅｍｉｃｏｎｄｕｃｔｏｒ  Ｉｎｔｅｇｒａｔｅｄ  Ｃｉｒｃｕｉｔ  Ｍａｎｕｆａｃｔｕｒｉｎｇ」と題する、Ａ．Ｂｏｗｌｉｎｇによる論文に記載されている通り、近年、多様なウェーハ作製プロセスにおける使用が増加している。ＩＣ産業に大規模な新しい製造装置方法が成功裡に導入されたのは、Ａｐｐｌｉｅｄ  Ｍａｔｅｒｉａｌｓによる１９８０年代半ばの単一ウェーハクラスターツールの導入が最後であった。その時点で主流であったバッチ加工プロトコルの大部分がクラスターツールに基づく製造で置き換えられたことより、ＩＣ産業において、総製造原価を削減すること、コンピュータ制御センサーを製造装置に組み込んで、リアルタイム診断を提供すること、異なる製造レシピの同時実施での多重度を達成すること、迅速な製造サイクル時間を確実にすること、材料及びプロセスイノベーションを試験するためのショートループ製造サイクルを実装すること、並びに種々のＩＣ製品の同時作製における柔軟性を実現することが可能になった。これらの実績は、例えば、Ａｐｐｌｉｅｄ  Ｍａｔｅｒｉａｌｓのウェブサイト、並びにＭ．Ｍ．Ｍｏｓｌｅｈｉら及びＳ．Ｍ．Ｇｅｏｒｇｅらによる論文（Ｍ．Ｍ．Ｍｏｓｌｅｈｉら、「Ｓｉｎｇｌｅ−Ｗａｆｅｒ  Ｉｎｔｅｇｒａｔｅｄ  Ｓｅｍｉｃｏｎｄｕｃｔｏｒ  Ｄｅｖｉｃｅ  Ｐｒｏｃｅｓｓｉｎｇ」、ＩＥＥＥ  Ｔｒａｎｓａｃｔｉｏｎｓ  ｏｎ  Ｅｌｅｃｔｒｏｎ  Ｄｅｖｉｃｅｓ、Ｖ．３９、ｐｐ．４〜３１（１９９２）；Ｓ．Ｍ．Ｇｅｏｒｇｅ、「Ａｔｏｍｉｃ  Ｌａｙｅｒ  Ｄｅｐｏｓｉｔｉｏｎ：  Ａｎ  Ｏｖｅｒｖｉｅｗ」、Ｃｈｅｍ．Ｒｅｖ．、Ｖ．１１０、ｐｐ．１１１〜１３１（２０１０））に記載されている。
【０００８】
[0009]クラスターツール製造方法が受け入れられたことは、曝露時間、圧力、温度及び他のパラメーターを含む加工パラメーターの厳格な制御を必要とするＣＶＤ及びＡＬＤプロセスなどの逐次プロセスが必要とされることに基づいている。例えば、クラスターツールは、典型的には、堆積チャンバーなどの各加工ステーションに供給される前駆体の固定入口を備える中央の自動ハンドリングユニットの周囲に配置された複数のウェーハ加工ステーションで形成される。入口は、典型的には、気体又は揮発性材料の安定なリザーバである。第１の堆積チャンバーで加工されたウェーハは、次いで指定の時間制限内に第１の堆積チャンバーを離れ、典型的には、ｉｎ−ｓｉｔｕ、高真空条件下で、真空破壊なしに、クラスターツール内の別の堆積チャンバーに移動する。
【０００９】
[0010]ｉｎ−ｓｉｔｕ、高真空条件なしでは、ウェーハに構築されているデバイス構造は、残留前駆体ガス及び副生成物、初期堆積チャンバー内の熱、他の堆積前駆体又は前駆体副生成物との相互汚染の問題、ウェーハが１つのチャンバーから次のチャンバーに輸送されている間に空気に曝露された場合の酸化及び外部汚染物の含有などに起因した品質問題の対象になると考えられる。真空下での加工ステーション間のｉｎ−ｓｉｔｕ移送により、制御を確実にするための雰囲気又は環境の厳しい管理が可能になり、プロセスステップ間の汚染が実際に排除される。
【００１０】
[0011]しかしながら、前駆体の生成及び供給は、クラスターツールとは無関係である。したがって、クラスターツールで利用される高レベルの自動化及び制御は、前駆体自体の生成にまでは拡張されず、むしろ、堆積チャンバーへの前駆体の制御送達又は供給にのみ拡張される。さらに、この様相は、使用時点まで保管条件下での前駆体の熱安定性及び化学完全性を維持することに本質的に依存する。
【００１１】
[0012]これに加えて、より複雑でより小さい半導体及びヘテロデバイス構造に向かう十分確立された動きは、確立された薄膜堆積方法における制限の増加を引き起こしている。具体的には、温度変化がサブ構造内の望ましくない反応を誘導し得るデバイス構造の複雑さ及び熱脆弱性に起因して、デバイス構造の作製の間の低温曝露が必要不可欠になりつつある。この脅威は、例えば、Ｍ．Ｂａｄａｒｏｇｌｕによる論文（Ｍ．Ｂａｄａｒｏｇｌｕ、ＩＴＲＳ  Ｓｕｍｍｅｒ  Ｃｏｎｆｅｒｅｎｃｅ，  Ｒｏａｄｍａｐ  Ｍｅｅｔｉｎｇ、Ｓｔａｎｆｏｒｄ  Ｕｎｉｖｅｒｓｉｔｙ、２０１５年７月１１〜１２日；及び国際半導体技術ロードマップ（Ｉｎｔｅｒｎａｔｉｏｎａｌ  Ｔｅｃｈｎｏｌｏｇｙ  Ｒｏａｄｍａｐ  ｆｏｒ  Ｓｅｍｉｃｏｎｄｕｃｔｏｒｓ）２．０、２０１５年版、Ｉｎｔｅｒｃｏｎｎｅｃｔ）に記載されている。さらに、膜厚が原子寸法に近づくことで、電気移動に加えて熱誘導移動により、膜特性及び性能が変化し得る。
【００１２】
[0013]別の考察は、典型的には、窒化ケイ素又は窒化ガリウムなどの伝統的な基板と同じプロセス温度に耐えられない、より可撓性基板、例えば、プラスチック又はポリマー基板への移行の希望である。例えば、Ｓ．Ｍａｊｅｅら、「Ｐｅｒｍｅａｔｉｏｎ  ｂａｒｒｉｅｒ  ｐｅｒｆｏｒｍａｎｃｅ  ｏｆ  Ｈｏｔ  Ｗｉｒｅ−ＣＶＤ  ｇｒｏｗｎ  ｓｉｌｉｃｏｎ−ｎｉｔｒｉｄｅ  ｆｉｌｍｓ  ｔｒｅａｔｅｄ  ｂｙ  ａｒｇｏｎ  ｐｌａｓｍａ」、Ｔｈｉｎ  Ｓｏｌｉｄ  Ｆｉｌｍｓ、Ｖ．５７５、ｐｐ．７２〜７５（２０１５）を参照されたい。
【００１３】
[0014]より複雑でより小さい作製構造に向かう後押しのなお別の結果は、新しい材料及びプロセス技術を組み込む動きである。１９９０年代の半導体は、最大でおよそ１２個の原子元素を利用していたが、国際半導体技術ロードマップは、２０１５年の半導体製造では５０個近くの原子元素が使用されると予想する。例えば、Ｂ．Ｂｏｔｔｏｍｓら、ＩＴＲＳ  Ｓｕｍｍｅｒ  Ｃｏｎｆｅｒｅｎｃｅ，  Ｒｏａｄｍａｐ  Ｍｅｅｔｉｎｇ、Ｓｔａｎｆｏｒｄ  Ｕｎｉｖｅｒｓｉｔｙ、２０１５年７月１１〜１２日；Ｒ．Ａｌｌｅｎら、ＩＴＲＳ  Ｓｕｍｍｅｒ  Ｃｏｎｆｅｒｅｎｃｅ，  Ｒｏａｄｍａｐ  Ｍｅｅｔｉｎｇ、Ｓｔａｎｆｏｒｄ  Ｕｎｉｖｅｒｓｉｔｙ、２０１５年７月１１〜１２日；Ｓ．Ｄａｓ、ＩＴＲＳ  Ａｒｃｈｉｔｅｃｔｕｒｅ  Ｗｏｒｋｓｈｏｐ、２０１５年２月２６〜２７日を参照されたい。これらの様々な原子元素の可能な組合せから得られる化合物を考慮すると、材料（例えば、金属、半導体、絶縁体、誘電体など）多様性及び複雑性は、ほぼ指数的に急成長している。しかしながら、この成長は、製造装置の加工ステーション内で制御可能且つ高い信頼性で反応して高品質膜を形成できる揮発性前駆体の保管安定且つ輸送可能な供給源を開発できないことによって著しく制限される。
【００１４】
[0015]より複雑でより小さい作製構造に向かう動きのさらなる結果は、それらの複雑性、新しい材料及びプロセス技術の導入、並びに超薄膜（例えば、原子層の薄さ）の形成における、極度の精度及び厳しい制御の必要性に起因して、そのような構造の製造に関連して増加する費用である。
【００１５】
[0016]したがって、製造プロセスにおいて余分なステップを排除する又はステップの数を減少させ、したがって、従来の及び新しい材料及びプロセスの両方の製造費用を低下させる、薄膜製造のための前駆体の合成、送達及び加工のための方法及びシステムが望ましいと考えられる。さらに、前駆体の熱及び化学安定性の問題を排除する方法は、現在、従来の方法及びシステムでは得られない新しい望ましい薄膜組成物を堆積する能力を拡張すると考えられる。さらに、そのような方法及びシステムは、半導体（例えば、コンピュータチップ）、航空機、エネルギー、センサー、医療、生物学、化学及び防衛産業部門を含む複数の産業部門において非常に望ましいと考えられる。
【００１６】
［発明の簡単な概要］
[0017]一実施形態では、本発明は、膜形成前駆体の合成、前駆体の消費及び基板への薄膜の形成のための統合システムであって、前駆体合成速度が、薄膜の形成のための前駆体の消費速度と同期している、統合システムに関する。
【００１７】
[0018]別の実施形態では、本発明は、膜形成前駆体の合成、前駆体の消費及び基板への薄膜の形成のための統合システムに関する。本統合システムは、少なくとも１種の原材料を含有する原材料供給源と；入口及び出口を備える前駆体合成チャンバーであって、前駆体合成チャンバーの入口が、原材料を前駆体合成チャンバーに供給するために原材料供給源と連通しており、そこで原材料が反応して前駆体が合成される、前駆体合成チャンバーと；前駆体合成チャンバーと連結された薄膜加工チャンバーであって、薄膜加工チャンバーにおいて前駆体を消費して基板に薄膜を形成するために制御された状態で、前駆体を前駆体合成チャンバーから薄膜加工チャンバーに供給するための、前駆体合成チャンバーの出口と直接連通し、これに連結された入口を備える、薄膜加工チャンバーと；薄膜加工チャンバーにおける薄膜形成及び／又は前駆体合成チャンバーにおける前駆体合成の終点リアルタイムモニタリング及び検出のためのモニタリングシステムと；（ｉ）前駆体合成の速度を制御して、前駆体合成速度が前駆体消費及び薄膜形成の需要に合致することを確実にするために、前駆体消費及び薄膜形成に関するデータをモニタリングシステムから受け取り、データを前駆体合成チャンバーに送る、並びに／又は（ｉｉ）前駆体消費及び薄膜形成の速度を制御して、前駆体消費及び薄膜形成の速度が、前駆体合成速度と合致することを確実にするために、前駆体合成に関するデータをモニタリングシステムから受け取り、データを薄膜加工チャンバーに送るためのコントローラーとを具備する。前駆体合成速度は、薄膜の形成のための前駆体消費速度と同期している。
【００１８】
[0019]別の実施形態では、本発明は、膜形成前駆体の合成、前駆体の消費及び基板への薄膜の形成の統合方法に関する。本統合方法は、第１の場所で、少なくとも１種の原材料を含有する原材料供給源を用意するステップと；第１の場所で、少なくとも１種の原材料を原材料供給源から前駆体合成チャンバーに供給するステップと；第１の場所で、前駆体合成チャンバーにおいて少なくとも１種の原材料を反応させて、前駆体を形成するステップと；第１の場所で、前駆体を前駆体合成チャンバーから、前駆体合成チャンバーとタンデム動作し、これに連結されている薄膜加工チャンバーに制御された状態で供給するステップと；第１の場所で、前駆体の消費のための製造技術を適用して、薄膜加工チャンバーに配置された基板に薄膜を形成するステップと；薄膜加工チャンバーにおいて前駆体消費及び薄膜形成の終点リアルタイムモニタリング及び検出を実施するステップと；（ｉ）前駆体の合成が薄膜形成と同時に又はタンデムで起こり、（ｉｉ）前駆体合成速度が前駆体消費及び薄膜形成の需要と合致し、且つ（ｉｉｉ）前駆体合成速度が、薄膜の形成のための前駆体消費速度と同期するように、前駆体の合成を制御するために、前駆体消費及び薄膜形成に関するフィードバックを前駆体合成チャンバーに送るステップとを含む。
【００１９】
[0020]別の実施形態では、本発明は、ニッケルカルボニル前駆体の生成及び基板へのニッケル薄膜の形成のための統合方法に関する。本方法は、第１の場所で、バルク金属ニッケルを前駆体生成チャンバーに供給するステップと、前駆体生成チャンバーを密封するステップと、前駆体生成チャンバーをパージして、吸収及び残留ガスを排気するステップと、バルク金属ニッケルを、８０℃〜１２０℃の温度に加熱するステップと、前駆体生成チャンバーに一酸化炭素を供給し、同時に前駆体生成システム及び下流の相互連結された薄膜加工チャンバー間の流動連通を可能にして、ニッケルカルボニル前駆体を生成し、ニッケルカルボニル前駆体を前駆体生成チャンバーから薄膜加工チャンバーに直接供給するステップと、基板でニッケルカルボニル前駆体が分解してニッケル薄膜が形成するように、薄膜加工チャンバーにおいて基板を１８０℃〜２５０℃の温度に加熱するステップと、薄膜加工チャンバーにおいてニッケル薄膜形成の終点リアルタイムｉｎ−ｓｉｔｕモニタリング及び検出を実施するステップと、ニッケルカルボニル前駆体の生成がニッケル薄膜形成と同時に又はタンデムで起こるように、ニッケルカルボニル前駆体の生成速度を制御するために、ニッケル薄膜形成に関するフィードバックを前駆体生成チャンバーに送るステップとを含む。
【００２０】
[0021]別の実施形態では、本発明は、アジ化水素酸前駆体の生成及びシリコン基板への窒化ケイ素薄膜の形成のための統合方法に関する。本方法は、前駆体生成チャンバーに高沸点ヒドロキシル液を供給するステップを含む。前駆体生成チャンバーは、液体レベルより下の、チャンバーの下端部に近接したガス入口及び液体レベルより上のガス出口を有する。本方法は、ヒドロキシル液を４０℃〜６５℃の温度に加熱して、ヒドロキシル化液を形成するステップと；キャリアガスに混入したトリメチルシリルアジドの第１の流れを、ガス入口を通して前駆体生成チャンバーに導入するステップであって、トリメチルシリルアジドがヒドロキシル化液と反応し、アジ化水素酸前駆体が生成する、ステップと；キャリアガスに混入したアジ化水素酸の第２の流れを、前駆体生成チャンバーから、前駆体生成チャンバーとタンデム動作し、これに連結されている薄膜加工チャンバーに直接供給するステップと；アジ化水素酸がシリコン基板と反応して窒化ケイ素薄膜が形成するように、薄膜加工チャンバーにおいてシリコン基板を３２５℃〜５００℃の温度に加熱するステップと；薄膜加工チャンバーにおいて窒化ケイ素薄膜形成の終点リアルタイムｉｎ−ｓｉｔｕモニタリング及び検出を実施するステップと；アジ化水素酸前駆体の生成が、窒化ケイ素薄膜形成と同時に又はタンデムで起こるように、アジ化水素酸前駆体の生成を制御するために、窒化ケイ素薄膜形成に関するフィードバックを前駆体生成チャンバーに送るステップとをさらに含む。
【００２１】
[0022]別の実施形態では、本発明は、モノシリルアミン前駆体の生成及びシリコン基板への窒化ケイ素薄膜の形成のための統合方法に関する。本方法は、第１のキャリアガスに混入したアンモニアの第１の流れを前駆体生成チャンバーに供給するステップと；第２のキャリアガス中のモノクロロシランの第２の流れを前駆体生成チャンバーに供給して、第１の流れと反応させ、モノシリルアミン前駆体を生成するステップと；第１及び第２のキャリアガスに混入したモノシリルアミン前駆体を、前駆体生成チャンバーから、前駆体生成チャンバーとタンデム動作し、これに連結されている薄膜加工チャンバーに供給するステップと；モノシリルアミン前駆体の消費のための製造技術を適用して、薄膜加工チャンバーに配置されたシリコン基板に窒化ケイ素薄膜を形成するステップと；薄膜加工チャンバーにおいて窒化ケイ素薄膜形成の終点リアルタイムｉｎ−ｓｉｔｕモニタリング及び検出を実施するステップと；モノシリルアミン前駆体の生成が窒化ケイ素薄膜形成と同時に又はタンデムで起こるように、モノシリルアミン前駆体の生成を制御するために、窒化ケイ素薄膜形成に関するフィードバックを前駆体生成チャンバーに送るステップとを含む。
【００２２】
[0023]本発明のなお別の実施形態は、原子層堆積（ＡＬＤ）パルス要件に合致するように時間を定めたパルスで金属ハロゲン化物前駆体を形成する、統合方法に関する。
【００２３】
[0024]本発明による、前駆体の生成及び消費との薄膜形成需要要件の新規統合により、これまで一貫製造では現実的ではないと考えられていた条件下で薄い組成物の実際の堆積が可能になる。例えば、極めて毒性の高い又は爆発する可能性のある前駆体の場合、前駆体の物理的存在を毒性又は自己加速分解危険性限界未満に制御し、それらが製造プロセスにおいて即座に消費されるようにすることが可能である。また、第１及び第２のチャンバーが、厳格に制御されたバルブ及びポンプシステムを使用して、一緒に連結され、互いに連通していることから、各チャンバーの内部雰囲気の完全性が保持され、隔離されている一方、チャンバー間のガス、化学物質及び前駆体の正確な流れがなお可能である。
【００２４】
[0025]本発明による、前駆体の生成及び消費との薄膜形成需要要件の新規統合によりまた、室温で過度に不安定である化学物質及び前駆体又は使用される前にその完全性を保持するために大規模な冷却が必要であるものの使用が可能になる。本発明はまた、まだ市販されておらず、現在製造に使用されていない新しい、従来にない前駆体及び化学物質の形成又は揮発を可能にする。本発明はまた、これまで、商用の薄膜作製及び改質プロセスに利用するには過度に毒性である、過度に不安定である、又はそれ以外で危険であると考えられていた公知及び望ましい前駆体及び化学物質の形成又は揮発を可能にする。
【００２５】
[0026]本発明はまた、第１の場所、最も一般的には化学製造プラントで、前駆体又は化学物質を合成し、次いで、前駆体を、それらが製造プロセスにおいて消費される第２の場所のデバイス又はシステム製造プラントに輸送する必要のある従来の製造方法における不必要なステップを排除する。より詳細には、本発明は、合成された前駆体をデバイス又はシステム製造プラントに輸送するステップを排除する。次に、本発明はまた、化学物質が使用されるまでその完全性を保持するための、費用のかかる特化された容器の必要性を排除し；化学合成及び顧客設備の両方における保管及び輸送につきものの余剰を排除し；且つ化学プラントにおける前駆体合成及び製造プラントにおける前駆体化学消費からの副生成物の二重の取り扱い、保管、処理及び廃棄を、製造プラントにおける単一の副生成物廃棄ステップに集約する。
【００２６】
[0027]本発明はまた、前駆体の使用時点生成の概念とは別個のものである。一般的に述べると、使用時点前駆体生成には２つのクラスが存在する。１つのクラスは、薄膜作製が行われる同じチャンバー、通常基板上の蒸気空間におけるｉｎ−ｓｉｔｕでの前駆体の形成を含む。このクラスは、「ｉｎ−ｓｉｔｕ使用時点前駆体生成」と呼ばれることがある。第２のクラスは、薄膜加工又は作製チャンバーに近接した容器における前駆体の生成を含み、前駆体は、直ちに作製チャンバーに送達されるか又は後の時点での使用まで保存／保管されるかのいずれかである。このクラスは、「ｅｘ−ｓｉｔｕ」又は「近接」使用時点前駆体生成と呼ばれることがある。
【００２７】
[0028]ｉｎ−ｓｉｔｕ及びｅｘ−ｓｉｔｕ使用時点前駆体生成はいずれも、いくつかの固有の制限及び不利点を有する。ｉｎ−ｓｉｔｕ前駆体生成の例は、米国特許第６，７３０，３６７号及び米国特許第５，４７８，４３５号に開示されている。ｉｎ−ｓｉｔｕ前駆体生成の１つの固有の制限は、前駆体合成に関連する化学反応が、多くの場合、薄膜作製に関連する化学反応と干渉することである。また、出発材料の存在、副生成物の生成、及び前駆体を合成するために必要な複数の基本化学成分の反応からの熱又は光を含み得る、前駆体を合成する化学反応の固有特性に起因して、ｉｎ−ｓｉｔｕ使用時点前駆体生成において加工条件の正確な管理を達成するのは困難である。前駆体を合成する反応のそのような副次作用は、膜形成に直接影響し、チャンバー壁及び基板動作パラメーターへの悪影響、例えば、反応壁及び／又は基板の温度の望ましくない制御できない上昇、並びにプラスチック及びポリマーなどの脆弱な基板への熱又は光誘導損傷をもたらすことを含む負の影響を加工チャンバーに与え得る。本発明は、基本化学成分が別々の合成チャンバーに注入され、そこから実際の化学反応が起こり、その結果得られた前駆体のみが加工反応器に導入されるため、はるかに信頼性が高く、非常に再現性の高い手法を提供する。
【００２８】
[0029]前駆体のｉｎ−ｓｉｔｕ使用時点生成の別の制限は、含まれる合成及び加工ステップの逐次性である。第１のステップにおいて、複数の基本成分をチャンバー近傍又は内部で反応させて前駆体源を形成することを可能にするために、加工チャンバーは、特定の前駆体合成パラメーターに設定する必要がある。次に、加工チャンバーはパージされてすべての合成副生成物が除去され、最後に、加工チャンバーは、実際の基板加工パラメーター（基板導入を含む）に設定されて、前駆体分解及び膜形成が可能になる。しかしながら、この手法は、加工チャンバーにおける第１のセットのパラメーターでの前駆体形成、次いで分解及び膜形成を可能にするためにこれらのパラメーターの変更を待つステップの連続ステップに起因して、ウェーハスループットの望ましくない遅延を引き起こす（したがって、製造費用がより高くなる）。
【００２９】
[0030]本発明は、別々の合成チャンバーにおいて前駆体源を連続して合成し、前駆体源を、望ましい加工パラメーターに事前設定された加工チャンバーに、制御可能且つ高い信頼性で絶えずフィーディングし、ここで前駆体源を作製又は堆積プロセスにおいて同時に消費することによって、これらの問題を解決する。
【００３０】
[0031]前駆体のｉｎ−ｓｉｔｕ使用時点生成のさらなる制限は、加工チャンバー及び基板の汚染ではなく、前駆体合成副生成物に関連する課題である。本発明は、必要な場合、加工チャンバーへの前駆体の導入前に、前駆体合成チャンバーから前駆体合成副生成物を除去することによって、これらの問題を解決する。
【００３１】
[0032]前駆体のｉｎ−ｓｉｔｕ使用時点生成のなお別の制限は、前駆体の合成のための基本化学成分及びそのような合成の副生成物が、作製チャンバーの望ましくないエッチング、腐食又は酸化を引き起こし得るため、加工チャンバーに有害又は損傷を与えるものであり得るという懸念である。本発明は、特別に設計され、腐食性、酸化性又はそれ以外の干渉性基本化学物質及び反応副生成物を取り扱うために構築された別々の合成チャンバーで前駆体源を合成することによって、並びに加工チャンバーへの前駆体の導入前に前駆体合成副生成物を除去することによって、これらの問題を解決する。
【００３２】
[0033]前駆体のｉｎ−ｓｉｔｕ使用時点生成のさらなる制限は、前駆体合成が、製造プロセスにおいて前駆体消費と連動しないことであり、これにより、正確な厚さ及び組成の薄膜などの正確な堆積結果を得るように製造プロセスを正確に制御する能力が制限される。機械を用いたフィードバックループによる前駆体生成及び堆積プロセスの正確な連動は、本明細書に詳細に記載される通り、本発明の重要な側面である。
【００３３】
[0034]ｅｘ−ｓｉｔｕ又は近接使用時点前駆体生成の例は、Ｊ．Ｐ．ｖｅｎ  ｄｅｒ  Ｚｉｅｌ、Ａｐｐｌｉｅｄ  Ｐｈｙｓｉｃｓ  Ｌｅｔｔｅｒｓ、Ｖｏｌ．７１：６、ｐｐ．７９１〜７９３（１９９７）；Ｄ．Ｎ．Ｂｕｃｋｌｅｙら、Ａｐｐｌｉｅｄ  Ｐｈｙｓｉｃｓ  Ｌｅｔｔｅｒｓ、Ｖｏｌ．５７：１６、ｐｐ．１６８４〜１６８６（１９９０）；米国特許第５，１５８，６５６号；及び米国特許出願公開第２０１１／０１３６３４７号に開示されている。前駆体のｅｘ−ｓｉｔｕ使用時点生成の主な制限は、前駆体合成が、製造プロセスにおいて前駆体消費と緊密に連結されない又は同期しないことであり、これにより、正確な厚さ、所望のモルホロジー、物理及び化学特性、並びに組成の薄膜などの正確な堆積結果を得るように製造プロセスを正確に制御する能力が著しく制限される。新しい製造プロセスにおける制御の増加し続ける重要性については、例えば、Ａ．Ｅｍａｍｉ−Ｎａｅｉｎｉら、Ｐｒｏｃｅｅｄｉｎｇｓ  ｏｆ  ｔｈｅ  Ｓｙｍｐｏｓｉｕｍ  ｔｏ  ｈｏｎｏｒ  Ｗ．Ｗｏｌｏｖｉｃｈ、第４７回ＩＥＥＥ  Ｃｏｎｆｅｒｅｎｃｅ  ｏｎ  Ｄｅｃｉｓｉｏｎ  ａｎｄ  Ｃｏｎｔｒｏｌ、Ｃａｎｃｕｎ、Ｍｅｘｉｃｏ（２００８年１２月９〜１１日）を参照されたい。機械を用いたフィードバックループによる前駆体生成及び堆積プロセスの正確なリンクは、本明細書に詳細に記載される通り、本発明の重要な側面である。
【００３４】
[0035]機械を用いたフィードバックループは、前駆体合成プロセス及び膜製造プロセスの種々のパラメーターの同時モニタリング、同時制御並びに同時管理及びペアリングのためのｉｎ−ｓｉｔｕ及びｅｘ−ｓｉｔｕモニタリング及び検出技術、スペクトロスコピー、並びにスペクトロメトリーを含み得る。そのようなパラメーターには、温度、圧力、原材料及び前駆体の流速、並びに化学合成生成自体及び薄膜製造プロセスのすべての動作条件を含まれ得るが、これらに限定されない。ｉｎ−ｓｉｔｕ及びｅｘ−ｓｉｔｕ検出技術、スペクトロスコピー及びスペクトロメトリーによりまた、終点リアルタイムｉｎ−ｓｉｔｕモニタリング及び検出が可能になる。これらの設備によりまた、前駆体合成パラメーター、薄膜加工パラメーター、並びに反応副生成物及び廃水パラメーター間の相互作用、連結及び閉鎖フィードバックループが可能になる。
【００３５】
[0036]ｅｘ−ｓｉｔｕ又は近接使用時点前駆体生成の別の制限は、前駆体生成及び送達が、所望の薄膜標的を達成する薄膜製造プロセスの成功を確実にするように行われていることを確実にするのに必要な、重要なフィードバック要素及び情報を提供できないことである。従来のｅｘ−ｓｉｔｕ又は近接使用時点前駆体生成は、前駆体の特性及び特徴、例えば、品質（純度）及びフロー（製造チャンバーに送達されている量）を評価することのみに焦点を合わせている。これとは対照的に、本発明は、基板でリアルタイムに測定された具体的な膜特性によって決定される、非常に望ましいフィードバックを可能にする。例えば、ｉｎ−ｓｉｔｕシート抵抗及び／又は厚さの測定は、製造プロセスが行われて前駆体生成及び送達についてのリアルタイムフィードバックが提供される間に集計され得る。
【００３６】
［図面のいくつかの見方の簡単な説明］
[0037]本発明の好ましい実施形態の以下の詳細な説明は、添付の図面と併せて読む場合により良好に理解されることになる。本発明を例示する目的で、図面には、現在好ましい実施形態が示されている。しかしながら、本発明は、示される正確な配置及び機器に限定されないことが理解される。
【図面の簡単な説明】
【００３７】
【図１】本発明のある実施形態に従う、薄膜加工チャンバーに連結された前駆体合成チャンバーの概略図である。
【図２】本発明のある実施形態に従う、気相前駆体を、マニフォールドシステムを介して薄膜加工チャンバーに供給する前駆体合成チャンバーを備えるシステムの概略図である。
【図３】本発明のある実施形態に従う、液相前駆体を、マニフォールドシステムを介して薄膜加工チャンバーに供給する前駆体合成チャンバーを備えるシステムの概略図である。
【図４】本発明のある実施形態に従う、単一の薄膜製造ユニットに連結された複数の前駆体合成チャンバーを備えるシステムの概略図である。
【図５】本発明のある実施形態に従う、複数の薄膜加工チャンバーに流体連通した複数の前駆体合成チャンバーを備えるシステムの概略図である。
【図６】本発明のある実施形態に従う、複数の統合された前駆体合成チャンバー及び薄膜加工チャンバーを備えるクラスターツールの概略図である。
【図７】本発明のある実施形態に従う、連続ロール又はコイルの形態の可撓性基板を含む製造技術のプロセス概略図である。
【００３８】
［発明の詳細な説明］
[0045]本発明のある実施形態によると、リアルタイムのｉｎ−ｓｉｔｕ分析及び制御を利用し、前駆体合成プロセス／システムと薄膜形成プロセス／システムとの完全連結及び統合を可能にする、反応性又は取り扱い困難な前駆体を生成及び消費することによって薄膜構造を作製するための完全且つ緊密に制御されたプロセス及びシステムを達成するための、方法及びシステムが提供される。化学物質源の統合された合成、送達及び加工により、再現性が高く、信頼性の高い薄膜作製のための実施形態が可能になる。
【００３９】
[0046]本発明の実施形態は、半導体（コンピューターチップ）、航空機、エネルギー、センサー、医療、生物学、化学及び防衛産業部門を含むがこれらに限定されない任意の産業設定における任意の製造プロセスに適用され得る。
【００４０】
[0047]図１を参照すると、第２のチャンバー１０２に連結された第１のチャンバー１０１、より詳細には、制御条件下で薄膜加工チャンバー１０２に連結された前駆体形成チャンバー１０１を備える統合された前駆体合成（すなわち、生成）及び薄膜堆積システム１００の概略図が示されている。一実施形態では、したがって、本発明は、１つ又は複数のプロセス（例えば、堆積、エッチング、パターニング、注入など）チャンバー又はモジュール１０２との１つ又は複数の前駆体形成チャンバー又はモジュール１０１の統合に関する。別の実施形態では、本発明は、薄膜形成、エッチング、注入又はパターニングのためのプロセスとタンデムで実施される前駆体形成のためのプロセスに関する。別の実施形態では、本発明は、加工チャンバー１０２と物理的に接する前駆体形成チャンバー１０１（又は前駆体合成容器又は前駆体合成チャンバー、これらの用語は、本明細書において交換可能に使用される）のタンデム構成に関し、ここで、加工チャンバー１０２は、スタンドアローン加工チャンバー又は加工チャンバーの集合の一部のいずれかである。前駆体形成チャンバー１０１の廃水又は生成物は、管又はマニフォールドシステムを介してタンデム加工チャンバー１０２に直接輸送される。したがって、前駆体の生成は、合成を最適化するためだけでなく、加工チャンバー（複数可）における基板への前駆体の効率的な堆積を調整するためにも制御される。本発明により、両方の新しい薄膜構造の信頼性の高い作製が可能になり、伝統的な薄膜が作製され得る条件が拡張される。
【００４１】
[0048]前駆体形成チャンバー１０１は、原材料１０４の入口を備える、その働きを果たすのに必要な１つ又は複数の入口、電力などのユーティリティ１０９、並びに前駆体形成チャンバー１０１の動作を管理及び制御するための電子モニタリング及び制御機器を有し得る。より詳細には、統合システム１００は、前駆体形成チャンバー１０１における前駆体の合成のために、原材料供給源１０４と、第１の管１０５（すなわち、原材料供給管）及び原材料入口１０６を介して、制御された状態で（種々の制御ユーティリティ１０９、例えば、電力、真空、熱、冷却、放射などを利用して）、前駆体の基本又は原材料を前駆体形成チャンバー１０１に送達する、関連するフィーディングシステムとをさらに備える。したがって、前駆体形成チャンバー１０１は、前駆体の単なる保管容器ではなく、むしろ、そこに供給される原材料から前駆体材料が生成される反応器である。
【００４２】
[0049]前駆体形成チャンバー１０１は、生成された前駆体が前駆体合成チャンバー１０１から加工チャンバー１０２に供給又は輸送される前駆体出口１０７をさらに備える。より詳細には、前駆体は、出口１０７を通って前駆体形成チャンバー１０１から出、次いで、第２の管１０８（すなわち、前駆体輸送管）を介して、正確な制御された状態で（種々の制御ユーティリティ１０９、例えば、電力を利用して）、固体、液体又は蒸気形態で加工チャンバー１０２に輸送され、ここで、合成された前駆体は加工されて、前駆体から薄膜が成長、エッチング、注入又はパターニングされる。したがって、前駆体形成チャンバー１０１及び加工チャンバー１０２は、互いに連結され、直接連通している。
【００４３】
[0050]別の実施形態（図示せず）では、管によって分離された別個の異なるチャンバーの代わりに、前駆体形成チャンバー及び加工チャンバーは、単一のタンクの異なるチャンバー、区域又は領域を構成していてもよく、共有壁又は仕切りによって、タンク中で互いに分離されていてもよい。そのような実施形態では、壁又は仕切りは、好ましくは、バルブを備えた開口、及びチャンバーを互いに選択的に隔離するか、又は前駆体合成チャンバーから加工チャンバーへの前駆体のフローを可能にするための制御を具備する。したがって、前駆体移送管が存在しないにも関わらず、前駆体合成チャンバー及び加工チャンバーは、なお、互いに連結され、直接連通していると考えられる。
【００４４】
[0051]一実施形態では、前駆体形成チャンバー１０１は、好ましくは、前駆体合成チャンバーである。前駆体形成チャンバー１０１は、以下、代替的に、前駆体合成チャンバーと呼ばれる。
【００４５】
[0052]一実施形態では、原材料供給管１０５、前駆体輸送管１０８、前駆体合成チャンバー１０１及び／又は加工チャンバー１０２は、１つ又は複数のバルブアセンブリ１０３並びに原材料送達、前駆体送達、薄膜加工及び副生成物の加工の終点リアルタイムｉｎ−ｓｉｔｕモニタリング及び検出のための電子センサー（図示せず）を備える。例えば、そのようなバルブ１０３及びセンサーにより、前駆体が、信頼性が高く、制御され一貫した形で、前駆体合成チャンバー１０１から薄膜加工チャンバー１０２に流動することが可能になる。バルブシステムはまた、前駆体合成チャンバー１０１を加工チャンバー１０２から効果的に隔離する。より詳細には、一実施形態では、バルブシステムは、２つのチャンバー１０１、１０２の環境を有効に分離するための、Ｏリング又は金属ガスケットなどのデバイスを用いる１つ又は複数のバルブ１０３を備える。
【００４６】
[0053]前駆体合成チャンバー１０１はまた、前駆体合成に不必要な又は有害でさえある材料を排出するための設備、システム又はマニフォールド１１０を有していてもよい。そのような材料には、チャンバー１０１をパージするために使用される流体、チャンバー１０１の始動の間に若しくはプロセス外乱の結果として生成され得る合成反応副生成物、及び／又は管理限界又は薄膜作製若しくは改質需要外の品質を有する製造された前駆体が含まれ得る。
【００４７】
[0054]前駆体合成チャンバー１０１はまた、前駆体合成プロセスの種々のパラメーターをモニタリング及び制御するためのｉｎ−ｓｉｔｕ及びｅｘ−ｓｉｔｕモニタリング及び検出技術、スペクトロスコピー並びにスペクトロメトリーを備え得る。そのようなパラメーターには、温度、圧力、原材料及び前駆体の流速、並びに化学合成生成自体のすべての動作条件が含まれ得るが、これらに限定されない。電子センサー、並びにｉｎ−ｓｉｔｕ及びｅｘ−ｓｉｔｕモニタリング及び検出技術、スペクトロスコピー並びにスペクトロメトリーによりまた、終点リアルタイムｉｎ−ｓｉｔｕモニタリング及び検出が可能になる。これらの設備によりまた、前駆体合成パラメーター、薄膜加工パラメーター、並びに反応副生成物及び廃水パラメーター間の相互作用、連結及び閉鎖フィードバックループが可能になる。より詳細には、本発明により、ｉｎ−ｓｉｔｕ及び／又はｅｘ−ｓｉｔｕ組込みセンサーを使用して前駆体生成／合成、前駆体消費及び薄膜加工間のリンクを制御及び管理することによって、閉鎖ループ前駆体合成及び薄膜加工が可能になる。一部の実施形態では、センサーには、光学、音響、電気（例えば、シート抵抗）、電子、磁気、機械、電気機械及び電磁センサーが含まれるが、これらに限定されない。
【００４８】
[0055]さらに、したがって、本発明により、前駆体特徴の正確且つ制御された管理、例えば、生成及び加工チャンバー１０２へのフィード速度；薄膜形成特徴、例えば、厚さ及び組成；並びに反応副生成物及び加工チャンバー廃水特徴、例えば、化学組成及び流速が確実になる。一部の実施形態では、モニタリング及び検出技術には、偏光解析及び質量分析、並びに赤外、近赤外、光学及び紫外分光が含まれるが、これらに限定されない。一実施形態では、前駆体形成チャンバー１０１における前駆体生成並びに／又は薄膜作製チャンバー１０２への輸送及び送達の速度を制御するためのアルゴリズムに差を組み込んで、薄膜加工又は形成チャンバー１０２を出る前駆体の量又は濃度対前駆体合成チャンバー１０１を出る前駆体の量又は濃度の相対評価を実施することができる。好ましい実施形態では、前駆体形成／合成チャンバー１０１における前駆体生成の量は、薄膜特性、例えば、偏光解析による厚さ又はシート抵抗を考慮するアルゴリズムによって制御される。
【００４９】
[0056]前駆体合成及び薄膜堆積プロセスは、タンデムで又は同時に実施することができ、チャンバー１０１、１０２のうちの１つからのフィードバックにより、もう一方のチャンバー１０１、１０２の動作を制御する。例えば、第２のチャンバー１０２（例えば、加工チャンバー又は堆積チャンバー、これらの用語は、本明細書において交換可能に使用される）における薄膜形成は、モニタリング、好ましくは、連続モニタリングされ、フィードバックが、前駆体の形成／合成を制御するために前駆体合成チャンバー１０１に通信される。最も単純な場合、堆積チャンバー１０２において前駆体需要がなければ、前駆体合成チャンバー１０１における前駆体の生成は、停止される。つまり、前駆体の生成は、薄膜形成の需要と連結され、堆積チャンバー１０２に進入する共反応物質の導入と合致する。したがって、前駆体合成チャンバー１０１及び堆積チャンバー１０２間には双方向連通があり、両方のチャンバー１０１、１０２の動作は、各チャンバー１０１、１０２のモニタリングされたパラメーターに基づいてコントローラーによって制御される。
【００５０】
[0057]一部の実施形態では、製造技術は、化学気相堆積（ＣＶＤ）、原子層堆積（ＡＬＤ）、液相めっき、エッチング（原子層エッチング、並びに部分及び完全材料除去プロセスを含む）、又はパターニング（すなわち、先に堆積された層に所定の構造、例えば、シリコン基板にトランジスタパターンを形成すること）のうちの１つである。
【００５１】
[0058]一部の実施形態では、前駆体合成チャンバー１０１が加工チャンバー１０２に連結される制御環境は、真空、不活性ガス、水素、反応性ガス又はそのようなガスの組合せのうちの１種である。
【００５２】
[0059]一部の実施形態では、加工チャンバー１０２は、単一の製造装置において製造技術が複数のウェーハに同時適用されるバッチツールである。他の実施形態では、加工チャンバー１０２は、個々の１つの装置において単一のウェーハに製造技術が適用されるスタンドアローンツールである。
【００５３】
[0060]一部の実施形態では、前駆体分子は、揮発又は蒸発し、それ自体の蒸気圧を使用して加工チャンバー１０２に輸送されるが、他の実施形態では、前駆体分子は、不活性又は反応性キャリアガスを使用して輸送される。前駆体は、液体、固体又は気体の形態であり得る。
【００５４】
[0061]一部の実施形態では、前駆体合成チャンバーは、副生成物化学物質を分離する方法、例えば、選択的吸着層、例えば、活性炭素、分子篩又は副生成物を蒸気輸送流から除去する金属有機フレームワークを含有する。
【００５５】
[0062]特に好ましい実施形態では、本発明は、金属堆積チャンバーに連結された前駆体合成反応器内での、統合された形での毒性材料のタンデム生成及び消費に関する。例えば、ニッケルカルボニルは、ニッケル薄膜の前駆体であり、タンデム前駆体生成クラスターツールにおいて実施することができる金属化プロセスの代表的なものである。
【００５６】
[0063]ニッケルカルボニルは、非常に毒性が高く、ｐｐｍレベルでは発癌性である。地方条例に応じて、ニッケルカルボニルの輸送及び保管は、高く規制されているか又は完全に禁止されているかのいずれかである。さらに、ニッケルカルボニルは、限られた安定性しか有さず、室温であってもゆっくり分解してニッケル及び一酸化炭素を形成する。本発明のある実施形態では、バルク金属ニッケルが、前駆体合成チャンバー１０１に投入される。ニッケルの好ましい形態は、多孔性を保持する部分焼結ニッケルモノリスである。チャンバー１０１は密封され、次いで、適宜パージ及び排気されて吸収及び残留ガスが排除される。次いで、ニッケルのモノリスは、８０℃〜１２０℃の温度に加熱される。この段階で、一酸化炭素流が、前駆体輸送管１０８のバルブの開口により流れ始め、これによって、前駆体合成チャンバー１０１から堆積チャンバー１０２へのフローが可能になる。堆積チャンバー１０２への連結は、例えば、近赤外検出器システムを有し、これは、堆積チャンバー１０２中の前駆体（すなわち、ニッケルカルボニル）の存在を検出し、定量することができる。
【００５７】
[0064]堆積チャンバー１０２において、基板（図示せず）が、１８０℃〜２５０℃の範囲の温度に加熱される。ニッケルカルボニルは、基板で分解して非常に純度の高いニッケル膜が形成する。ニッケルカルボニル観察ウィンドウ及び堆積チャンバー制御からのデータは、焼結ニッケルモノリスの温度を調整する（好ましくは、コントローラーによって）ためのニッケルカルボニルの形成速度及び／又は一酸化炭素流速に利用される。堆積チャンバー１０２に進入する及び／又はこれを離れる過剰な一酸化炭素の比は、プロセス制御によって測定し、最適な堆積速度及び最適な膜特性を達成するために調整することができる。
【００５８】
[0065]類似の条件下で、コバルト膜を形成することができる。
【００５９】
[0066]本発明の別の実施形態は、アジ化水素酸を利用する、低温での窒化ケイ素の形成に関する。アジ化水素としても公知のアジ化水素酸は、バルクで保管された場合爆発性分解することがあり、シアニドに匹敵する毒性を有する。アジ化水素酸は、比較的低温で分解して、Ｓｉ−Ｈ結合に挿入することができるニトレンを含むラジカル窒素生成物を形成する。堆積チャンバー１０２内で、非晶質水素化ケイ素の窒素化によって、又は堆積チャンバー１０２においてアジ化水素酸及びシラン（又はより高いポリシラン）の両方を基板と反応させることによって、窒化ケイ素膜を形成することができる。本発明では、例えば、アジ化水素酸は、適当な不活性キャリアガスにより低濃度の蒸気としてタンデム堆積チャンバー１０２において形成される。アジ化水素酸を生成する１つの好ましい方法は、液体レベルより低い底部ガス入口及び液体より上のガス出口を備える前駆体合成チャンバー１０１に高沸点ヒドロキシル液を有することである。トリメチルシリルアジドは、気流に混入され、これが、４０〜６５℃の温度に加熱されたヒドロキシル液に進入する。トリメチルシリルアジドはヒドロキシル化液と反応し、アジ化水素酸を生成する際に、例えば、危険ではないトリメチルシリルステアリルアルコールを形成する。次いで、キャリアガスに混入したアジ化水素酸は、堆積チャンバー１０２に進入し、ここで、３２５°〜５００°で非晶質水素化ケイ素基板と反応して窒化ケイ素を形成することができる。先の実施形態におけるように、前駆体合成チャンバー１０１におけるアジ化水素酸の生成速度は、適当な制御機構によって、堆積チャンバー１０２におけるその消費速度と合致する。アジ化水素酸を生成する代替的な方法は、４，７−メタノ−３ａ，４，５，６，７，７ａ−ヘキサヒドロベンゾトリアゾールなどの化合物の熱駆動による逆Ｄｉｅｌｓ  Ａｌｄｅｒ反応によって、高温で材料を連続生成することである。
【００６０】
[0067]さらに、ニッケルカルボニル又はアジ化水素酸を利用する例の上記のステップのうちの１つ又は複数は、任意の公知の前駆体及び本発明のシステム／方法とともに用いられ得ることが当業者によって理解されるであろう。
【００６１】
[0068]本発明はまた、前駆体反応物質の安定性の時間尺度がかなり短く、それらの利用が、毒性によってではなくこの要素によってのみ制限される場合、大きな有用性を有する。例えば、グラフェン膜は、成長及び改質が困難である。１つのそのような方法は、ベンジンを形成することであり得る。中程度の濃度における１００℃超の温度でのベンジンの安定性は、数秒程度である。ベンジンは、２−（トリメチルシリル）フェニルトリフルオロメタンスルホネートなどの中間体から形成することができる。この実施形態では、化合物を混入した不活性ガスは、タンデム前駆体生成チャンバー１０１において高温の加熱ブロックを通過して、ベンジン及び副生成物であるトリメチルシリルトリフルオロメタンスルホネートを形成する。副生成物はグラフェンと反応性ではない一方、ベンジンはグラフェンと反応し、それによって、多環式構造が伸長する。
【００６２】
[0069]別の実施形態では、前駆体の合成は、電気化学合成にリンクされた消費によって生成することができる。生成され得る毒性前駆体の例には、アルシン、ホスフィン、ゲルマン及びセレン化水素が含まれる。比較的不安定な前駆体、例えば、スタナンもまた同様に、消費と協調して生成することができる。
【００６３】
[0070]熱安定性に関する別の実施形態は、窒化ケイ素の形成である。ｔ−ブチルアミノクロロシランは、室温で数日の範囲の半減期を有する。しかしながら、ｔ−ブチルアミノクロロシランは、−４０℃の温度で数か月間安定である。この場合、タンデム前駆体チャンバー１０１は、輸送に適当な温度で、流動しているキャリアガス流に液体を吐出することができる冷凍容器で形成される。３００℃〜３５０℃の基板温度及びアンモニアの共反応物質により、ＳｉＮ膜を形成することができる。
【００６４】
[0071]堆積とタンデムでの前駆体生成の利点のなお別の実施形態は、モノシリルアミンからの窒化ケイ素の低温堆積である。約２％超のガス濃度で、モノシリルアミンは自己反応し、ジシリルアミン及び最終的にトリシリルアミンを形成する。モノシリルアミンは、２００℃範囲の温度で窒素濃縮非晶質水素化ケイ素膜を形成することができるが、現在、モノシリルアミンを保管及び利用する実際の方法は存在しない。この例では、タンデム前駆体チャンバー１０１は、一連の静的フローミキサー（図示せず）を備えるプラグフロー反応器である。アンモニア及びモノクロロシランは、適当な不活性キャリアガス中の別々の気流として導入される。流速及び濃度は、モノシリルアミンの生成を最適にするだけでなく、未反応のモノクロロシラン及びジシリルアミン及びトリシリルアミン分解生成物を最小にするようにも調整される。本発明のこの実施形態では、気流は、まず、堆積チャンバー１０２を迂回し、質量スペクトル（ＲＧＡ）によって分析され、気流が制御パラメーター内である場合にのみ、堆積チャンバー１０２に進入することが可能である。
【００６５】
[0072]別の実施形態では、前駆体合成チャンバーは、金属の重ハロゲン化物の制御合成のためである。粒状又は反応性金属、例えば、ケイ素、チタン又はタンタルを充填された石英管が、誘導加熱炉内に配置される。管は、重ハロゲン化物、臭素又はヨウ素の蒸気が粒状塊を通過することができるように構成される。ハロゲンとの反応性が可能になる温度への金属の誘導加熱は、堆積チャンバーにおけるＡＬＤの消費パルスと協調してパルス駆動される。具体的な実施形態では、多結晶ケイ素粒が石英管に充填され、２００℃超に加熱されたヨウ素蒸気がケイ素充填層に進入する。１分間のＡＬＤパルス時間と協調して、金属ケイ素の温度は、１分間で６５０℃〜１０００℃に誘導加熱され、蒸気体中のヨウ素の量は、四ヨウ化ケイ素の形成速度を制御するために利用され、これが次に、膜形成チャンバー内のＡＬＤパルスの要件に合致するように制御される。誘導加熱パルスにより、四ヨウ化ケイ素形成の速度及び持続時間が制御される一方、ハロゲン蒸気の量により、形成される四ヨウ化ケイ素の量が制御される。四ヨウ化ケイ素の輸送は、四ヨウ化ケイ素の蒸気の温度を、好ましくは１２５℃〜３５０℃に制御して固体四ヨウ化ケイ素の形成を回避する熱交換区域を通過する。膜形成チャンバー内で、四ヨウ化ケイ素チャンバーからのパルスは、不活性ガスパージ、続いてアンモニアパージ、続いて不活性ガスパージによって変更される。そのようにすることで、窒化ケイ素の膜が形成される。同様に、金属を置き換えることによって、他の金属ハロゲン化物を形成することができる。膜形成チャンバー内の条件及び交換される反応物質に応じて、中でも窒化物、酸化物及び金属（ゼロ価）膜を形成することができる。
【００６６】
[0073]別の実施形態では、２種の反応物質ガス及び任意選択で１種のキャリアガスが前駆体合成チャンバー１０１に導入され、その廃水が薄膜加工チャンバー１０２に進行する。前駆体合成チャンバーは、混合が可能であり、静的ミキサーを潜在的に含み、加熱又は冷却機構を備え得る、一連のチャンバーを具備する。適当な圧力下で、キャリアガス及び反応物質ガスのうちの１種は、質量流量計によって制御された、静的混合チャンバーの第１段階に導入される。次の静的混合要素の前に、第２の反応物質ガスが、やはり質量流量計の制御下で、合成流に導入される。反応が高発熱性の場合、第２の段階で冷却を行う必要があり得る。しかしながら、少なくとも、いずれの段階も、循環液を用いたジャケット又は別の公知の熱制御方法のいずれかによる熱制御下にある。静的混合要素を離れると、残留ガス分析（ＲＧＡ）、質量スペクトル、ＮＩＲ（近赤外）又はＵＶ分析により生成物流が分析される。
【００６７】
[0074]適当なバルブを通して、流れはまず低減プロセスに迂回される。しかしながら、前駆体の適切な比が達成されるとすぐ、流れの通路は直接加工チャンバー１０２に向かい、ここで、活性成分の利用率がモニタリングされる。偏光解析、シート抵抗又は他の適当なパラメーターによって測定される通り、膜加工が完了すると、質量流量計の前に配置されたバルブを閉じる制御ループによって、反応物質ガスの前駆体合成チャンバー１０１への導入が停止される。好ましくは、副生成物除去段階は、前駆体合成チャンバー１０１の一部としてプロセス流に含まれる。副生成物除去要素は、例えば、低温トラップ、吸着ステップ又は副生成物に特有の別個の化学反応プロセスを含み得る。
【００６８】
[0075]別の実施形態では、特に、窒化ケイ素堆積のためにモノシリルアミンが利用される場合、モノシリルアミン及びアンモニア反応物質（これはキャリアガスとしても作用し得る）又は代替的に窒素（これは別個のキャリアガスとして作用し得る）が、静的ミキサーの第１の段階に導入される。均質混合物として第１の段階を離れると、モノクロロシランは、第２の静的混合要素の前に流れに導入される。質量流量計により、ＲＧＡによって得られる分析情報を利用することによって、第２の静的混合要素において形成されたモノシリルアミンの量及び濃度が制御される。分析の前又は後のいずれかに、プロセス流を、好ましくは−１０℃未満の温度に冷却されたペレット炭の充填層を通過させることによって、副生成物である塩化アンモニウムを除去することができる。しかしながら、一部の場合には、塩化アンモニウムは、堆積プロセスに影響を及ぼすことなく、薄膜加工チャンバー１０２を直接通過し得るため、このステップは必須ではない。
【００６９】
[0076]別の実施形態では、２つの相互連結サブチャンバーが、１つの前駆体合成チャンバー１０１として挙動する。第１のサブチャンバーの目的は、制御下で反応物質を第２のサブチャンバーに運搬するガス流に液体反応物質を混入することであり、第２のサブチャンバーで、比較的不揮発性の材料と反応することによって反応が起こり、したがって、制御条件下で薄膜プロセスチャンバー１０２に進行する揮発性前駆体を形成する。副生成物は、第２のサブチャンバー内に保持される。第１のサブチャンバーの反応物質体積は枯渇するが、第２のサブチャンバーは、副生成物を含有するため、必ずしも枯渇するとは限らないことに留意されたい。第１のサブチャンバーは、容器に揮発性液体が投入され、浸漬管により液体反応物質の表面下へのガスの導入が可能であり、液相を通してガスが進行するにつれて、液体のレベルより上でチャンバーを出る蒸気流に液体が混入される、当技術分野においてバブラーと呼ばれるものに類似であると考えられ得る。混入した反応物質の量は、バブラーを通過するキャリアガスの速度及びサブチャンバーの液体の温度によって制御される。次いで、混入した反応物質は、浸漬管を通過して、反応器として機能する第２のサブチャンバーに向かう。反応チャンバーは、浸漬管で構成され、典型的には撹拌しながら加熱され、薄膜加工チャンバー１０２に連結された蒸気相出口を備える。反応チャンバーには、第２の不揮発性反応物質が投入される。好ましい実施形態では、混入した反応物質との接触時間は、揮発性反応物質が完全消費されていること、及び反応チャンバーを離れる気流がキャリアガス及び薄膜合成のための揮発性前駆体を含有することを確実にするのに十分である。
【００７０】
[0077]ここで示される通り、キャリアガスに混入した質量を除く投入された反応物質及び副生成物が、前駆体合成チャンバー１０１を離れる唯一の材料である。しかしながら、この概念の明確な拡張は、前駆体合成チャンバー１０１の反応性材料及び副生成物を制御プロセスにおいて補充及び置き換えることである。
【００７１】
[0078]１つのそのような実施形態は、アジ化水素酸（アジ化水素）を含み、トリメチルシリルアジドがバブラーに投入される。第２のサブチャンバーは、ステアリルアルコール（オクタデカノール）に投入され、６０℃超の温度（ステアリルアルコールの融点超）に加熱され、撹拌される。窒素流は、ステアリルアルコールと反応して揮発性前駆体アジ化水素酸を形成するトリメチルシリルアジドを混入し、これは窒素キャリアガスに混入して、薄膜加工チャンバー１０２に向かう。副生成物であるステアリルオキシトリメチルシランは揮発せず、反応チャンバーに残留する。
【００７２】
[0079]図１及び関連する好ましい実施形態に関する上記の議論は、その詳細な議論が以下に記載される、図２〜７に等しく当てはまることを理解されたい。
【００７３】
[0080]図２を参照すると、気相前駆体を供給し、気体又は蒸気形態の気体、液体又は固体前駆体を送達するために好適に備えられたマニフォールドシステム２０６を介して薄膜加工チャンバー２０２に連結された前駆体合成チャンバー２０１を具備するシステムの概略図が示されている。前駆体のための原材料又は基本材料（複数可）は、原材料供給源（図示せず）から供給される。マニフォールドシステム２０６は、電子質量流量計又は固体若しくは液体送達システムを備え得る。マニフォールドシステム２０６はまた、前駆体合成チャンバー２０１及び薄膜加工チャンバー２０２を連結する管又はパイプ２０７のパージ及び／又は排気を行うためのパージガスシステム２０３及び対応する通気システム２０５などのさらなる装置及び制御を包含し得る。
【００７４】
[0081]一実施形態では、マニフォールドシステム２０６はまた、例えば、前駆体フィード、粒状物のろ過又は前駆体合成チャンバー２０１から加工チャンバー２０２への移送において生成され得る不純物の吸着におけるばらつきをなくす電子安定器を備えることによって、ガスをコンディショニングするための、一般に２０４として示される種々の機構及び制御を備え得る。移送プロセスはまた、移送、例えば、温度、圧力及び流速のモニタリング及び制御のためのさらなる機構を含み得る。
【００７５】
[0082]図３を参照すると、液相前駆体を送達するために好適に備えられたマニフォールドシステム３０６を介して薄膜加工チャンバー３０２に液相前駆体を供給又は送達する前駆体合成チャンバー３０１の概略図が示されている。前駆体は、原材料供給源（図示せず）から供給される、固体又は液体形態であってもよく、固体前駆体は、薄膜加工チャンバー３０２への送達前に液化又は溶融プロセスにかけられるか又は好適な液体若しくは溶媒に溶解されている。マニフォールドシステム３０６のさらなる装置及び制御は、ライン（すなわち移送管）３０７からの残留前駆体を清浄又は除去するための溶媒システム３０３と、移送管３０７からの残留溶媒を除去するためのパージシステム３０４と、移送管３０７のパージ及び／又は排気を行うための対応する通気システム３０８と、溶媒廃棄コンポーネント３０９とを備える。種々の機器及び制御３０５がまた、適正純度での適正量の前駆体の加工チャンバー３０２への送達の管理及び制御のために含まれ得る。そのような装置は、温度、圧力及びフローをモニタリングする、前駆体を処理して粒子状物質若しくは他の不純物を除去する、又は薄膜プロセスチャンバー３０２への導入の直前に液体前駆体を蒸発するための機器を備え得る。
【００７６】
[0083]図４を参照すると、制御環境下で単一の薄膜製造ステーション又は加工チャンバー４０３に連結された複数の前駆体合成チャンバー４０４ａ、４０４ｂ、４０４ｃを備えるシステムの実施形態の概略図が示されている。複数の前駆体は、前駆体合成チャンバー４０４ａ〜４０４ｃにおいて合成され、次いで、加工チャンバー４０３に同時又は逐次輸送され、そこで、製造（例えば、堆積）技術において消費される。前駆体合成チャンバー４０４は、図１〜３に関して上で記載されているように、システムの動作全体について必要とされ得る通り、それぞれの気体若しくは液体送達システム又は他のサブシステムで構成され得る。
【００７７】
[0084]前駆体合成チャンバー４０４ａ〜４０４ｃは、種々の構成で配置され得る。例えば、前駆体合成チャンバー４０４ａ〜４０４ｃの一部又はすべては、単一又は複数の前駆体が同時に各チャンバー４０４ａ〜４０４ｃから堆積チャンバー０４３に同時送達されるように、平行に（つまり、図４のチャンバー４０４ａ及び４０４ｂを参照されたい）に配置されてもよい。あるいは、前駆体合成チャンバー４０４ａ〜４０４ｃの一部又はすべては、タンデム又は直列配置（つまり、図４のチャンバー４０４ｂ及び４０４ｃを参照されたい）に構成されてもよく、単一又は複数の前駆体は、１つの合成チャンバー（すなわち、図４のチャンバー４０４ｃ）から第２の合成チャンバー（すなわち、図４のチャンバー４０４ｂ）に順に送達され、次いで、得られた前駆体の混合物が加工チャンバー４０３に送達される。構成はまた、平行及びタンデム配置の組合せによって構成され得る任意の他の配置を含み得る。また、チャンバーの平行配置は、薄膜プロセスチャンバー４０３において所望の効果をもたらすために、逐次、同時又は必要に応じて任意の他の組合せで動作させることができる。ウェーハハンドリングシステム４０１がまた、基板ウェーハを保管カセット４０２及び薄膜プロセスチャンバー４０３間で移動させるために設けられる。
【００７８】
[0085]図５を参照すると、複数の薄膜加工チャンバー（ＴＰＣ）５０５ａ、５０５ｂと流体連通した複数の前駆体合成チャンバー（ＰＳＣ）５０４ａ、５０４ｂを備えるシステムの実施形態の概略図が示されている。前駆体合成チャンバー５０４ａ、５０４ｂの各々は、図１〜３に関して上で記載されている通りの気体又は液体送達システムを備えている。図５のウェーハハンドリングシステム５０１は、保管カセット５０３、種々の薄膜加工チャンバー５０５ａ、５０５ｂ、及び加工チャンバー５０５ａ、５０５ｂを通って進む間に各基板ウェーハの特徴をモニタリングするために使用される１つ又は複数の計測学（Ｍ）チャンバー５０６の中を、基板ウェーハを輸送するための機構５０２、この例ではロボティックアームを備える。前駆体合成チャンバー５０４ａ、５０４ｂは、同じ前駆体、異なる前駆体又はその任意の組合せを生成するように構成される。システムの動作モードは、プロセス全体の最適化又は単一若しくは多層膜若しくは構造の製造のために必要とされ得る通り、基板ウェーハが薄膜加工チャンバー５０５ａ、５０５ｂのうちの１つのみ又は薄膜加工チャンバー５０５ａ、５０５ｂの任意の組合せを訪れ得るように確立される。製造プロセスは、単一の加工ステップ、例えば、膜堆積、エッチング、イオン注入若しくはパターニングを含む、又は加工ステップの組合せ、例えば、堆積、エッチング、イオン注入及びパターニングプロセスの全セット若しくはサブセットからなり得る。
【００７９】
[0086]図６を参照すると、各加工チャンバー６０２ａ、６０２ｂ、６０２ｃ、６０２ｄ、６０２ｅに供給する前駆体の固定入口を備える中央の自動ハンドリングユニットの周囲に配置された複数の統合前駆体合成チャンバー又は生成器６０３ａ、６０３ｂ、６０３ｃ、６０３ｄ、６０３ｅ及び薄膜加工チャンバー６０２ａ、６０２ｂ、６０２ｃ、６０２ｄ、６０２ｅを具備するクラスターツールの実施形態が示されている。前駆体合成チャンバー６０３ａ、６０３ｂ、６０３ｃ、６０３ｄ、６０３ｅからの廃水は、薄膜プロセスチャンバー６０２ａ、６０２ｂ、６０２ｃ、６０２ｄ、６０２ｅが完全にコンディショニングされ、前駆体の導入の準備ができており、前駆体が薄膜製造プロセスによって要求される仕様及び特徴を示すと決定されている時点まで、薄膜プロセスチャンバー６０２ａ、６０２ｂ、６０２ｃ、６０２ｄ、６０２ｅから離れて安全な位置（例えば、スクラバー）６０９に方向付けられ得る。
【００８０】
[0087]基板ウェーハは、保管カセット６０１からロボティックアーム６０８又は他の自動システムを介して薄膜加工チャンバー６０２ａ、６０２ｂ、６０２ｃ、６０２ｄ、６０２ｅ（又はクラスターツールの全体的な有用性のために備えられ得る他のチャンバー）に輸送される。前駆体合成チャンバー６０３ａ、６０３ｂ、６０３ｃ、６０３ｄ、６０３ｅは、各々、図１に関して上で記載されている通り、管（図示せず）を介して原材料供給源に連結され、先進技術により前駆体合成を制御して、例えば、特定の前駆体純度及び薄膜プロセスチャンバー６０２ａ、６０２ｂ、６０２ｃ、６０２ｄ、６０２ｅへの流速を維持するように構成され得る。
【００８１】
[0088]図６を参照すると、そのような制御ループの概念が１つの前駆体合成チャンバー６０３ｃに設けられているが、そのような制御ループは、同一の形で、又は異なる前駆体若しくは薄膜製造プロセスのための様々な制御対象に合うように修正されたプロトコルのいずれかで、他の前駆体合成チャンバー６０３ａ、６０３ｂ、６０３ｄ、６０３ｅのうちの任意の１つ又は複数に適用されてもよいことが理解されることになる。具体的には、図６に示される制御ループにおいて、１つ又は複数の信号が、薄膜プロセスチャンバー６０２ｃ、前駆体合成チャンバー６０３ｃ又はその両方において１つ又は複数の機器６０４、６０５から読み取られる。例えば、薄膜プロセスチャンバー６０２ｃは、プロセスチャンバーセンサー６０４を備えていてもよく、前駆体合成チャンバー６０３ｃは、化学生成器センサー６０５を備えていてもよい。これらのセンサー６０４、６０５からの信号は、機能ブロック６０６を通ってプロセッシングされて、前駆体合成チャンバー６０３ｃの動作を製造対象に合うように調整するコントローラー６０７（より詳細には、化学生成器コントーラー）への入力を提供する。そのような機器には、前駆体合成プロセスの種々のパラメーターをモニタリング及び制御するための、終点リアルタイムｉｎ−ｓｉｔｕモニタリング及び検出並びに／又はｉｎ−ｓｉｔｕ及びｅｘ−ｓｉｔｕモニタリング及び検出技術、スペクトロスコピー並びにスペクトロメトリーのための電子センサーが含まれ得る。
【００８２】
[0089]一部の実施形態では、システムは、逐次的又は直列に設定された１つ又は複数の相互連結作製又は加工チャンバーを備え、製造技術は、連続基板に適用され、基板は、１つのチャンバーから次のチャンバーに逐次的に移動し、そこで１つ又は複数の製造技術にかけられる。そのような実施形態の一例は、可撓性基板への連続膜のロールツーロールコーティングである。そのような一実施形態では、１つ又は複数の前駆体合成モジュール又はチャンバーは、作製又は加工チャンバーに連結され、１つ又は複数の前駆体は、可撓性基板に送達されるか又は蒸気若しくは液体形態のいずれかで可撓性基板に噴霧され、そこで分解又は加工されて可撓性基板に膜が生じる。
【００８３】
[0090]より詳細には、図７を参照すると、分離した又は別々のユニットの形態（例えば、ウェーハ）ではなく、連続ロール又はコイルの形態（例えば、リボン、ロール又はスプール）の可撓性基板への製造技術の適用の概略図が示されている。可撓性基板のストックロール７０１は、巻かれていない又はたたまれておらず、制御された状態で、逐次的に又は直列に配置された１つ又は複数の相互連結作製又は加工チャンバー７０３ａ、７０３ｂにフィードされ、可撓性基板に標的薄膜構造を生成するように設計された一連の１つ又は複数の製造技術に曝される。製造技術は、同じ加工ステップ、例えば、膜堆積、エッチング、イオン注入又はパターニングを含み得る。あるいは、製造技術は、加工ステップの組合せ、例えば、各々、それ自体の加工又は製造チャンバー内での堆積、エッチング、イオン注入及びパターニングプロセスの全セット又はサブセットを含み得る。
【００８４】
[0091]製造技術は、好ましくは、互いに隔離され、各々、それ自体の加工チャンバー７０３ａ、７０３ｂ内で封入される。１つ又は複数の介在チャンバー７０４（例えば、計測学チャンバー）は、好ましくは、隔離及び／又はプロセス制御を促進するために設けられる。各プロセスチャンバー７０３ａ、７０３ｂは、１つ又は複数の前駆体合成チャンバー７０５ａ、７０５ｂと関連する。前駆体合成チャンバー７０５ａ、７０５ｂはすべて、すべての個々の作製又は加工チャンバー７０３ａ、７０３ｂに、蒸気又は液体形態のいずれかで同じ前駆体を送達することができ、ここで、前駆体は、完全又は部分的に分解又は加工又は消費されて可撓性基板に膜が生じる。あるいは、各前駆体合成チャンバー７０５ａ、７０５ｂは、対応する作製又は加工チャンバー７０３ａ、７０３ｂに、蒸気又は液体形態のいずれかで異なる前駆体を送達することができ、ここで、各前駆体は、完全又は部分的に分解又は加工又は消費されて可撓性基板に多層膜の層が生じる。
【００８５】
[0092]測定機器類７０７ａ、７０７ｂ及び７０８、並びにライン又は管７１１ａ、７１１ｂを介してプロセスコントローラー７０６ａ、７０６ｂと連通した変換プロセスモデル７０９ａ、７０９ｂを備える制御マニフォールドが、所与の事前設定された加工設定点７１０ａ、７１０ｂに合わせるために、個々の前駆体合成チャンバー７０５ａ、７０５へのフィードバック及びフィードフォワード制御を提供するために組み込まれる。得られる加工された可撓性基板は、エンドロール７０２で巻き戻される。一実施形態では、機器７０７ａ、７０７ｂは、ｉｎ−ｓｉｔｕセンサーであり、機器７０８は、ｅｘ−ｓｉｔｕセンサーである。一実施形態では、プロセスコントローラー７０６ａ、７０６ｂは、化学物質源（すなわち、前駆体）コントローラーであり、変換プロセスモデル７０９ａ、７０９ｂは、信号変換器である。
【００８６】
[0093]一部の実施形態では、１つ又は複数の前駆体は、ゾルゲル又はめっき技術を使用して、可撓性基板で分解又は加工されて、層又は膜を形成する。他の実施形態では、前駆体は、ＣＶＤ又はＡＬＤ技術を使用して、可撓性基板で分解又は加工される。他の実施形態では、得られる膜は、使用される異なる前駆体の数に応じて、単一の均一層又は多層を含む。
【００８７】
[0094]上記の実施形態に対して、その広い発明概念から逸脱することなく変更がなされ得ることが、当業者によって認識される。したがって、本発明は、開示される特定の実施形態に限定されるのではなく、本発明は、添付の特許請求の範囲で定義される本発明の趣旨及び範囲内の修正を包含することが意図されることが理解される。
【図１】
2020537036.tif 000003
【図２】
2020537036.tif 000004
【図３】
2020537036.tif 000005
【図４】
2020537036.tif 000006
【図５】
2020537036.tif 000007
【図６】
2020537036.tif 000008
【図７】
2020537036.tif 000009
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
膜形成前駆体の合成、前記前駆体の消費及び基板への薄膜の形成のための統合システムであって、
前記システムが、
少なくとも１種の原材料を含有する原材料供給源と；
入口及び出口を備える前駆体合成チャンバーであり、前記前駆体合成チャンバーの前記入口が、前記原材料を前記前駆体合成チャンバーに供給するために前記原材料供給源と連通しており、そこで前記原材料が反応して前駆体が合成され、前記前駆体は前記前駆体合成チャンバーに保管されない、前駆体合成チャンバーと；
前記前駆体合成チャンバーと連結された薄膜加工チャンバーであり、前記薄膜加工チャンバーにおいて前記前駆体を消費して前記基板に前記薄膜を形成するために制御された状態で、前記前駆体を前記前駆体合成チャンバーから前記薄膜加工チャンバーに供給するための、前記前駆体合成チャンバーの前記出口と直接連通し、これに連結された入口を備える、薄膜加工チャンバーと；
を具備し、
前駆体合成速度が、前記システムの少なくとも１つの加工パラメーター及び／又は前記薄膜の少なくとも１つの特性を制御すること及びモニタリングすることにより、前記薄膜の形成のための前駆体消費速度と同期している、統合システム。
【請求項２】
前記システムが、
前記薄膜加工チャンバーにおける前記薄膜形成及び／又は前記前駆体合成チャンバーにおける前記前駆体合成の終点リアルタイムモニタリング及び検出のためのモニタリングシステムと；
（ｉ）前記前駆体合成の速度を制御して、前記前駆体合成速度が前記前駆体消費及び薄膜形成の需要に合致することを確実にするために、前記前駆体消費及び薄膜形成に関するデータを前記モニタリングシステムから受け取り、前記データを前記前駆体合成チャンバーに送る、並びに／又は（ｉｉ）前記前駆体消費及び薄膜形成の速度を制御して、前駆体消費及び薄膜形成の前記速度が、前記前駆体合成速度と合致することを確実にするために、前記前駆体合成に関するデータを前記モニタリングシステムから受け取り、前記データを前記薄膜加工チャンバーに送るためのコントローラーと
をさらに具備する、請求項１に記載の統合システム。
【請求項３】
前記コントローラーが、前記薄膜加工チャンバーに進入する前記前駆体の量又は濃度を、前記前駆体合成チャンバーを出る前記前駆体の量又は濃度と比較して、差を計算し、前記差を前記前駆体合成チャンバーにおいて前記前駆体合成速度を制御するためのアルゴリズムの一部として利用するように構成されている、請求項２に記載の統合システム。
【請求項４】
前記システムが、前記前駆体合成チャンバー及びそれに連結された前記薄膜加工チャンバーを備えるフィードバックループシステムであり、前記モニタリングシステム及び前記コントローラーが、前記前駆体合成チャンバーにおける前記前駆体合成及び前記薄膜加工チャンバーにおける前記薄膜形成を形成するための前記前駆体消費間の連通を制御及び管理する、請求項２に記載の統合システム。
【請求項５】
前記コントローラーが、前記前駆体消費の前記速度に基づいて前記前駆体合成速度を調整する、請求項２に記載の統合システム。
【請求項６】
前記モニタリングシステムが、前記前駆体合成チャンバーの加工パラメーター、前記薄膜加工チャンバーの加工パラメーター、反応副生成物及び廃水のパラメーター、並びに前記薄膜の前記少なくとも１つの特性からなる群から選択される少なくとも１つのパラメーターをモニタリングするための、ｉｎ−ｓｉｔｕモニタリング及び検出技術、ｅｘ−ｓｉｔｕモニタリング及び検出技術、スペクトロスコピー並びにスペクトロメトリーのうちの少なくとも１つを備える、請求項２に記載の統合システム。
【請求項７】
前記少なくとも１つのパラメーターが、温度、圧力、１種又は複数の材料の流速、前記前駆体の流速及び前駆体合成の反応条件からなる群から選択される、請求項６に記載の統合システム。
【請求項８】
前記ｉｎ−ｓｉｔｕ及びｅｘ−ｓｉｔｕモニタリング及び検出技術が、偏光解析、質量分析、赤外分光、近赤外分光、光学分光及び紫外分光からなる群から選択される少なくとも１つの技術を含む、請求項６に記載の統合システム。
【請求項９】
前記モニタリングシステムが、前記システムの前記少なくとも１つの加工パラメーター及び／又は前記薄膜の前記少なくとも１つの特性のリアルタイムモニタリング及び検出のための少なくとも１つのｉｎ−ｓｉｔｕ埋込センサー及び／又は少なくとも１つのｅｘ−ｓｉｔｕ埋込センサーを備える、請求項２に記載の統合システム。
【請求項１０】
前記少なくとも１つのｉｎ−ｓｉｔｕ埋込センサー及び／又は前記少なくとも１つのｅｘ−ｓｉｔｕ埋込センサーが、光学センサー、音響センサー、電気センサー、電子センサー、磁気センサー、機械センサー、電気機械センサー及び電磁センサーからなる群から選択される、請求項９に記載の統合システム。
【請求項１１】
前記少なくとも１つのパラメーターが、温度、圧力、１種又は複数の材料の流速、前記前駆体の流速及び前駆体合成の反応条件からなる群から選択される、請求項９に記載の統合システム。
【請求項１２】
前記前駆体合成チャンバー及び前記薄膜加工チャンバーが、別個の異なる別個のチャンバーであり、前記前駆体合成チャンバー及び前記薄膜加工チャンバーの内部環境が、バルブアセンブリによって互いに隔離されている、請求項１に記載の統合システム。
【請求項１３】
前記前駆体合成チャンバーが、パージ流体又は反応副生成物を排気するための通気出口を備える、請求項１に記載の統合システム。
【請求項１４】
気相前駆体の流動のために、前記前駆体合成チャンバーの前記出口を前記薄膜加工チャンバーの前記入口と連結するマニフォールドシステムをさらに備える、請求項１に記載の統合システム。
【請求項１５】
前記マニフォールドシステムの管をパージ及び排気するためのパージガスシステム及び通気システムをさらに備える、請求項１４に記載の統合システム。
【請求項１６】
液相前駆体の流動のために、前記前駆体合成チャンバーの前記出口を前記薄膜加工チャンバーの前記入口と連結するマニフォールドシステムをさらに備える、請求項１に記載の統合システム。
【請求項１７】
管を清浄するために溶媒溶液を前記マニフォールドシステムの前記管に供給するように構成された清浄システムと、残留溶媒溶液を前記マニフォールドシステムの前記管から除去するためのパージシステムとをさらに備える、請求項１６に記載の統合システム。
【請求項１８】
単一の薄膜加工チャンバーと連結された複数の前駆体合成チャンバーを備える、請求項１に記載の統合システム。
【請求項１９】
前記複数の前駆体合成チャンバーのうちの少なくとも２つが、平行配置の各前駆体合成チャンバーから同時に前記単一の薄膜加工チャンバーに前駆体を送達するように前記平行配置で構成されている、請求項１８に記載の統合システム。
【請求項２０】
前記複数の前駆体合成チャンバーのうちの少なくとも２つが、上流の前駆体合成チャンバーからの前駆体を下流の前駆体合成チャンバーに送達して、前駆体の混合物を形成し、続いて、前駆体の前記混合物を、前記下流の前駆体合成チャンバーから前記単一の薄膜加工チャンバーに送達するように、直列又はタンデム配置で構成されている、請求項１８に記載の統合システム。
【請求項２１】
複数の薄膜加工チャンバーと連結された複数の前駆体合成チャンバーを備える、請求項１に記載の統合システム。
【請求項２２】
少なくとも１つの基板を保管するための保管カセットと、前記基板の少なくとも１つの特徴をモニタリングするための複数の計測学チャンバーと、前記保管カセット、前記複数の薄膜加工チャンバー、及び前記複数の計測学チャンバーの中を、前記基板を輸送するための輸送機構とをさらに備える、請求項２１に記載の統合システム。
【請求項２３】
前記複数の前駆体合成チャンバー及び前記複数の薄膜加工チャンバーと統合されたクラスターツールをさらに備える、請求項２１に記載の統合システム。
【請求項２４】
各前駆体合成チャンバーが、蒸気又は液体形態で同じ前駆体を対応する薄膜加工チャンバーに送達するために、前記対応する薄膜加工チャンバーに連結されている、請求項２１に記載の統合システム。
【請求項２５】
各前駆体合成チャンバーが、蒸気又は液体形態で異なる前駆体を対応する薄膜加工チャンバーに送達するために、前記対応する薄膜加工チャンバーに連結されている、請求項２１に記載の統合システム。
【請求項２６】
前記基板が、連続ロール又はコイルの形態の可撓性基板、例えば、リボン、ロール、テープ又はスプールである、請求項２１に記載の統合システム。
【請求項２７】
前記可撓性基板が、巻かれていない又はたたまれていないストックロールを含み、これが、制御された状態で、互いに連結された前記複数の薄膜加工チャンバーのうちの１つ又は複数にフィードされる、請求項２６に記載の統合システム。
【請求項２８】
前記相互連結薄膜加工チャンバーが、前記基板に同じ製造技術を適用する、請求項２７に記載の統合システム。
【請求項２９】
前記相互連結薄膜加工チャンバーの各々が、前記基板に異なる製造技術を適用する、請求項２７に記載の統合システム。
【請求項３０】
前記前駆体が、室温で不安定な化学物質の群から選択される、請求項１に記載の統合システム。
【請求項３１】
前記前駆体が、ニッケルカルボニル及びアジ化水素酸のうちの１種である、請求項３１に記載の統合システム。
【請求項３２】
前記薄膜加工チャンバーが、バッチツール、スタンドアローンツール及びクラスターツールのうちの１つである、請求項１に記載の統合システム。
【請求項３３】
膜形成前駆体の合成、前記前駆体の消費及び基板への薄膜の形成のための統合方法であって、
第１の場所で、少なくとも１種の原材料を含有する原材料供給源を用意するステップと；
前記第１の場所で、前記少なくとも１種の原材料を前記原材料供給源から前駆体合成チャンバーに供給するステップと；
前記第１の場所で、前記前駆体合成チャンバーにおいて前記少なくとも１種の原材料を反応させて、前駆体を形成するステップと；
前記第１の場所で、前記前駆体を前記前駆体合成チャンバーから、前記前駆体合成チャンバーとタンデム動作し、これに連結されている薄膜加工チャンバーに制御された状態で供給するステップと；
前記第１の場所で、前記前駆体の消費のための製造技術を適用して、前記薄膜加工チャンバーに配置された基板に前記薄膜を形成するステップと；
前記前駆体合成チャンバーの加工パラメーター、前記薄膜加工チャンバーの加工パラメーター、反応副生成物及び廃水のパラメーター、並びに前記薄膜の少なくとも１つの特性からなる群から選択される少なくとも１つのパラメーターの終点リアルタイムモニタリング及び検出を実施するステップと；
（ｉ）前記前駆体の合成が前記薄膜形成と同時に又はタンデムで起こり、（ｉｉ）前駆体合成速度が前記前駆体消費及び薄膜形成の需要と合致し、且つ（ｉｉｉ）前記前駆体合成速度が、前記薄膜の形成のための前記前駆体消費速度と同期するように、前記前駆体の前記合成を制御するために、前記前駆体消費及び前記薄膜形成に関するフィードバックを前記前駆体合成チャンバーに送るステップと
を含む、統合方法。
【請求項３４】
前記薄膜加工チャンバーに進入する前記前駆体の量又は濃度を、前記前駆体合成チャンバーを出る前記前駆体の量又は濃度と比較して、差を計算し、前記差を前記前駆体合成チャンバーにおいて前記前駆体合成速度を制御するためのアルゴリズムの一部として利用するステップをさらに含む、請求項３３に記載の統合方法。
【請求項３５】
前記製造技術が、化学気相堆積（ＣＶＤ）、原子層堆積（ＡＬＤ）、液相めっき、エッチング、原子層エッチング、イオン注入及びパターニングからなる群から選択される１種である、請求項３３に記載の統合方法。
【請求項３６】
前記前駆体合成チャンバーから前記薄膜加工チャンバーに前記前駆体を供給するステップが、真空、不活性ガス、水素、反応性ガス又は不活性ガス及び水素反応性ガスの組合せのうちの少なくとも１種の使用によって実施される、請求項３３に記載の統合方法。
【請求項３７】
前記前駆体が、不活性又は反応性キャリアガスを使用して前記薄膜加工チャンバーに輸送される、請求項３３に記載の統合方法。
【請求項３８】
前記前駆体が、揮発又は蒸発されて、それ自体の蒸気圧を使用して前記薄膜加工チャンバーに輸送される、請求項３３に記載の統合方法。
【請求項３９】
ニッケルカルボニル前駆体の生成及び基板へのニッケル薄膜の形成のための統合方法であって、
第１の場所で、バルク金属ニッケルを前駆体生成チャンバーに供給するステップと；
前記前駆体生成チャンバーを密封するステップと；
前記前駆体生成チャンバーをパージして、吸収及び残留ガスを排気するステップと；
前記バルク金属ニッケルを、８０℃〜１２０℃の温度に加熱するステップと；
前記前駆体生成チャンバーに一酸化炭素を供給し、同時に前駆体生成システム及び下流の相互連結薄膜加工チャンバー間の流動連通を可能にして、前記ニッケルカルボニル前駆体を生成し、前記ニッケルカルボニル前駆体を前記前駆体生成チャンバーから前記薄膜加工チャンバーに直接供給するステップと；
前記基板で前記ニッケルカルボニル前駆体が分解して前記ニッケル薄膜が形成するように、前記薄膜加工チャンバーにおいて前記基板を１８０℃〜２５０℃の温度に加熱するステップと；
前記薄膜加工チャンバーにおいて前記ニッケル薄膜形成の終点リアルタイムｉｎ−ｓｉｔｕモニタリング及び検出を実施するステップと；
前記ニッケルカルボニル前駆体の生成が前記ニッケル薄膜形成と同時に又はタンデムで起こるように、前記ニッケルカルボニル前駆体の生成速度を制御するために、前記ニッケル薄膜形成に関するフィードバックを前記前駆体生成チャンバーに送るステップと
を含む、統合方法。
【請求項４０】
アジ化水素酸前駆体の生成及びシリコン基板への窒化ケイ素薄膜の形成のための統合方法であって、
液体レベルより下の、チャンバーの下端部に近接したガス入口及び液体レベルより上のガス出口を有する前駆体生成チャンバーに高沸点ヒドロキシル液を供給するステップと；
前記ヒドロキシル液を４０℃〜６５℃の温度に加熱して、ヒドロキシル化液を形成するステップと；
キャリアガスに混入したトリメチルシリルアジドの第１の流れを、前記ガス入口を通して前記前駆体生成チャンバーに導入するステップであり、前記トリメチルシリルアジドが前記ヒドロキシル化液と反応し、アジ化水素酸前駆体を生成する、ステップと；
前記キャリアガスに混入した前記アジ化水素酸の第２の流れを、前記前駆体生成チャンバーから、前記前駆体生成チャンバーとタンデム動作し、これに連結されている薄膜加工チャンバーに直接供給するステップと；
前記アジ化水素酸が前記シリコン基板と反応して前記窒化ケイ素薄膜を形成するように、前記薄膜加工チャンバーにおいて前記シリコン基板を３２５℃〜５００℃の温度に加熱するステップと；
前記薄膜加工チャンバーにおいて前記窒化ケイ素薄膜形成の終点リアルタイムｉｎ−ｓｉｔｕモニタリング及び検出を実施するステップと；
前記アジ化水素酸前駆体の生成が前記窒化ケイ素薄膜形成と同時に又はタンデムで起こるように、前記アジ化水素酸前駆体の前記生成を制御するために、前記窒化ケイ素薄膜形成に関するフィードバックを前記前駆体生成チャンバーに送るステップと
を含む、統合方法。
【請求項４１】
モノシリルアミン前駆体の生成及びシリコン基板への窒化ケイ素薄膜の形成のための統合方法であって、
第１のキャリアガスに混入したアンモニアの第１の流れを前駆体生成チャンバーに供給するステップと；
第２のキャリアガス中のモノクロロシランの第２の流れを前記前駆体生成チャンバーに供給して、前記第１の流れと反応させ、前記モノシリルアミン前駆体を生成するステップと；
前記第１及び第２のキャリアガスに前記混入したモノシリルアミン前駆体を、前記前駆体生成チャンバーから、前記前駆体生成チャンバーとタンデム動作し、これに連結されている薄膜加工チャンバーに供給するステップと；
前記モノシリルアミン前駆体の消費のための製造技術を適用して、前記薄膜加工チャンバーに配置された前記シリコン基板に窒化ケイ素薄膜を形成するステップと；
前記薄膜加工チャンバーにおいて前記窒化ケイ素薄膜形成の終点リアルタイムｉｎ−ｓｉｔｕモニタリング及び検出を実施するステップと；
前記モノシリルアミン前駆体の生成が前記窒化ケイ素薄膜形成と同時に又はタンデムで起こるように、前記モノシリルアミン前駆体の前記生成を制御するために、前記窒化ケイ素薄膜形成に関するフィードバックを前記前駆体生成チャンバーに送るステップと
を含む、統合方法。
【請求項４２】
前記前駆体生成チャンバーが、一連の静的フローミキサーを備えるプラグフロー反応器である、請求項４１に記載の統合方法。
【請求項４３】
前記第１及び第２のキャリアガスに混入した前記モノシリルアミン前駆体を前記薄膜加工チャンバーに供給する前に、少なくとも１つのパラメーターのモニタリング及び検出のために、前記第１及び第２のキャリアガスに混入した前記モノシリルアミン前駆体を、前記前駆体生成チャンバーから計測学チャンバーに供給するステップをさらに含む、請求項４１に記載の統合方法。
【請求項４４】
金属ハロゲン化物前駆体を形成する、統合方法であって、
前記方法が、
重ハロゲン化物の蒸気を、金属ハロゲン化物前駆体の合成のための前駆体合成チャンバーを通過させるステップと、
原子層堆積（ＡＬＤ）パルス要件に合致するように、速度及び持続時間の制御されたパルスで、前記前駆体合成チャンバーを所定の温度に加熱するステップと、を含む、統合方法。
【国際調査報告】
2020537036.tif 000010
2020537036.tif 000011
2020537036.tif 000012
2020537036.tif 000013
2020537036.tif 000014